(57)【要約】  本発明は、  １ｍ３中に、１３５〜２５０ｋｇの水と、１３５〜４００ｋｇのセメント又はセメント：セメントの置換物の比率が３０：７０〜７０：３０の１３５〜４５５ｋｇのセメントとセメントの置換物との混合物と、２８〜５２ｋｇのマイクロシリカと、１６ｍｍまで又は８ｍｍまでのより上の部分を有する１０００〜２０００ｋｇの骨材とを含有する、生コンクリートであって、  それによって、この骨材の７０〜１００％が、０〜１６ｍｍ又は１〜１６ｍｍ又は０〜８ｍｍ又は１〜８ｍｍの部分を有するコンクリートリサイクレート及び／又は０〜１６ｍｍ又は０〜８ｍｍの部分を有する不活性な建設及び解体廃棄物から製造されるレンガ又はセラミック又は混合リサイクレートによって形成されている、前記の生コンクリートに関する。  最大で３０重量％までの骨材の可能な残りの部分は、１６ｍｍまで又は８ｍｍまでのより上の部分を有する天然骨材によって形成されている。  骨材の他の０〜３０％は、標準のコンクリート中によく使用されていてコンクリートの耐熱及び／又は音響抵抗及び／又は耐火特性を高める少なくとも１つの公知の構成材で構成されていることができる。  本発明は、このコンクリートから製造されるコンクリート製品又はプレハブ要素と同様に、このコンクリートの調製用乾燥混合物にも関する。  更に、本発明は、この生コンクリートの調製方法に関する。【特許請求の範囲】
【請求項１】
１ｍ３中に、１３５〜２５０ｋｇの水と、１３５〜４００ｋｇのセメント又はセメント：セメントの置換物の比率が３０：７０〜７０：３０の１３５〜６００ｋｇのセメントとセメントの置換物との混合物と、２８〜５２ｋｇのマイクロシリカと、１０００〜２０００ｋｇの骨材とを含有することを特徴とする、生コンクリートであって、
それによって、骨材の４０〜１００％が、不活性な建設及び解体廃棄物から製造されるリサイクレートによって形成されており、骨材の０〜３０％が、天然骨材によって形成されており、そして、骨材の０〜３０％が、コンクリートの耐熱及び／又は音響抵抗及び／又は耐火特性を改善する少なくとも１つの構成材によって形成されている、前記の生コンクリート。
【請求項２】
骨材の７０〜１００％が、不活性な建設及び解体廃棄物から製造されるリサイクレートによって形成されており、そして、骨材の０〜３０％が、天然骨材によって形成されていることを特徴とする、請求項１に記載の生コンクリート。
【請求項３】
骨材の１００％が、不活性な建設及び解体廃棄物から製造されるリサイクレートによって形成されていることを特徴とする、請求項１又は２に記載の生コンクリート。
【請求項４】
不活性な建設及び解体廃棄物から製造されるリサイクレートが、少なくとも大部分の粉砕レンガから成る又は完全に成る２つの部分のレンガリサイクレートによって形成されているか、又は、セラミック建物及び付属物からの少なくとも大部分の粉砕セラミックから成る又は完全に成るセラミックリサイクレートによって形成されているか、又は、０〜８及び８〜１６ｍｍの部分を有する、混合された建設及び解体廃棄物からの破片によって形成されている、不活性な建設及び解体廃棄物から製造される混合リサイクレートよって形成されており、それによって、これらの部分の相互比が３０：７０〜５０：５０であり、及び／又は、
不活性な建設及び解体廃棄物から製造されるリサイクレートが、２つの部分のコンクリートリサイクレートによって形成されていて、それは、０〜８及び８〜１６ｍｍの部分を有する、少なくとも大部分の粉砕コンクリート又は他の粉砕セメント含有材料から成る又は完全に成り、それによって、これらの部分の相互比が３０：７０〜５０：５０であるか、又は、それは、１〜８ｍｍ及び８〜１６ｍｍの部分を有する２つの部分のコンクリートリサイクレートによって形成されていて、それによって、これらの部分の相互比が３０：７０〜５０：５０である、
ことを特徴とする、請求項１〜３のいずれかに記載の生コンクリート。
【請求項５】
前記リサイクレートが、少なくとも大部分の粉砕レンガから成る又は完全に成るレンガリサイクレートによって形成されているか、又は、セラミック建物又は付属物からの少なくとも大部分の粉砕セラミックから成る又は完全に成るセラミックリサイクレートによって形成されているか、又は、０〜８ｍｍの部分を有する、混合された建設及び解体廃棄物からの破片によって形成されている、不活性な建設及び解体廃棄物から製造される混合リサイクレートによって形成されており、及び／又は、０〜８又は１〜８ｍｍの部分を有する、少なくとも大部分の粉砕コンクリート又は他の粉砕セメント含有材料から成る又は完全に成るコンクリートリサイクレートによって形成されている、
ことを特徴とする、請求項１〜３のいずれかに記載の生コンクリート。
【請求項６】
不活性な建設及び解体廃棄物から製造される１０００〜１７４０ｋｇのレンガ又はセラミック又は混合リサイクレートを含有することを特徴とする、請求項４又は５に記載の生コンクリート。
【請求項７】
１８０〜２３０ｋｇの水と、１７０〜２１０ｋｇのセメント又はセメント：セメントの置換物の比率が３０：７０〜７０：３０の１７０〜６００ｋｇのセメントとセメントの置換物との混合物と、３５〜４５ｋｇのマイクロシリカと、不活性な建設及び解体廃棄物から製造される１３５５〜１６５５ｋｇのレンガ又はセラミック又は混合リサイクレートとを含有することを特徴とする、請求項６に記載の生コンクリート。
【請求項８】
不活性な建設及び解体廃棄物から製造される６９５〜１３９５ｋｇのレンガ又はセラミック又は混合リサイクレートと、２６０〜５７０ｋｇの天然骨材とを含有することを特徴とする、請求項４又は５に記載の生コンクリート。
【請求項９】
１７０〜２３０ｋｇの水と、１７０〜２５５ｋｇのセメント又はセメント：セメントの置換物の比率が３０：７０〜７０：３０の１７０〜６００ｋｇのセメントとセメントの置換物との混合物と、３５〜４５ｋｇのマイクロシリカと、不活性な建設及び解体廃棄物から製造される９４５〜１２５０ｋｇのレンガ又はセラミック又は混合リサイクレートと、３５０〜５１５ｋｇの天然骨材とを含有することを特徴とする、請求項８に記載の生コンクリート。
【請求項１０】
不活性な建設及び解体廃棄物から製造される５２５〜１０９０ｋｇのレンガ又はセラミック又は混合リサイクレートと、４５０〜１０６５ｋｇのコンクリートリサイクレートとを含有することを特徴とする、請求項４又は５に記載の生コンクリート。
【請求項１１】
１６５〜２５０ｋｇの水と、１７０〜２５５ｋｇのセメント又はセメント：セメントの置換物の比率が３０：７０〜７０：３０の１７０〜６００ｋｇのセメントとセメントの置換物との混合物と、３５〜４５ｋｇのマイクロシリカと、不活性な建設及び解体廃棄物から製造される６８５〜１０７５ｋｇのレンガ又はセラミック又は混合リサイクレートと、４５０〜８４５ｋｇのコンクリートリサイクレートとを含有することを特徴とする、請求項１０に記載の生コンクリート。
【請求項１２】
８２０〜１５２５ｋｇのコンクリートリサイクレートと、３５０〜６００ｋｇの天然骨材とを含有することを特徴とする、請求項４又は５に記載の生コンクリート。
【請求項１３】
１５５〜２２０ｋｇの水と、１７０〜２５５ｋｇのセメント又はセメント：セメントの置換物の比率が３０：７０〜７０：３０の１３５〜６００ｋｇのセメントとセメントの置換物との混合物と、３５〜４５ｋｇのマイクロシリカと、１０２５〜１３２０ｋｇのコンクリートリサイクレートと、４５０〜５８５ｋｇの天然骨材とを含有することを特徴とする、請求項１２に記載の生コンクリート。
【請求項１４】
一団のセメント又はセメントとセメントの置換物との混合物の５重量％までの合計量で、コンクリート用の少なくとも１つの混和材又は２つ以上の混和材の混合物を更に含有することを特徴とする、請求項１〜１３のいずれかに記載の生コンクリート。
【請求項１５】
改善構成材が、軽量人工骨材、シンダー、スコリア、ポリスチレン、有機フィラーから成る群から選択される少なくとも１つの構成材であることを特徴とする、請求項１に記載の生コンクリート。
【請求項１６】
１３５〜４００ｋｇのセメント又はセメント：セメントの置換物の比率が３０：７０〜７０：３０の１３５〜６００ｋｇのセメントとセメントの置換物との混合物と、２８〜５２ｋｇのマイクロシリカと、１０００〜２０００ｋｇの骨材とを含有し、それによって、骨材の４０〜１００％が、不活性な建設及び解体廃棄物から製造されるリサイクレートによって形成されており、骨材の０〜３０％が、天然骨材によって形成されており、そして、骨材の０〜３０％が、コンクリートの耐熱及び／又は音響抵抗及び／又は耐火特性を改善する少なくとも１つの構成材によって形成されていることを特徴とする、請求項１〜３のいずれかに記載の生コンクリート１ｍ３の調製用乾燥混合物。
【請求項１７】
骨材の７０〜１００％が、不活性な建設及び解体廃棄物から製造されるリサイクレートによって形成されており、そして、骨材の０〜３０％が、天然骨材によって形成されていることを特徴とする、請求項１６に記載の乾燥混合物。
【請求項１８】
骨材の１００％が、不活性な建設及び解体廃棄物から製造されるリサイクレートによって形成されていることを特徴とする、請求項１６又は１７に記載の乾燥混合物。
【請求項１９】
不活性な建設及び解体廃棄物から製造されるリサイクレートが、少なくとも大部分の粉砕レンガから成る又は完全に成る２つの部分のレンガリサイクレートによって形成されているか、又は、セラミック建物又は付属物からの少なくとも大部分の粉砕セラミックから成る又は完全に成るセラミックリサイクレートによって形成されているか、又は、混合された建設及び解体廃棄物からの破片によって形成されている混合された不活性な建設及び解体廃棄物から製造されるリサイクレートによって形成されていて、当該リサイクレートは０〜８及び８〜１６ｍｍの部分を有し、それによって、これらの部分の相互比が３０：７０〜５０：５０であり、及び／又は、
少なくとも大部分の粉砕コンクリート又は他の粉砕セメント含有材料から成る又は完全に成る２つの部分のコンクリートリサイクレートによって形成されていて、当該リサイクレートが０〜８及び８〜１６ｍｍの部分を有し、それによって、これらの部分の相互比が３０：７０〜５０：５０であり、又は、それは、１〜８ｍｍ及び８〜１６ｍｍの部分を有する２つの部分のコンクリートリサイクレートによって形成されていて、それによって、これらの部分の相互比が３０：７０〜５０：５０である、
ことを特徴とする、請求項１６〜１８のいずれかに記載の乾燥混合物。
【請求項２０】
当該リサイクレートが、少なくとも大部分の粉砕レンガから成る又は完全に成るレンガリサイクレートによって形成されているか、又は、セラミック建物又は付属物からの少なくとも大部分の粉砕セラミックから成る又は完全に成るセラミックリサイクレートによって形成されているか、又は、混合された建設及び解体廃棄物からの破片によって形成されている不活性な建設及び解体廃棄物から製造される混合リサイクレートによって形成されていて、当該リサイクレートは０〜８ｍｍの部分を有し、及び／又は、
０〜８又は１〜８ｍｍの部分を有する、少なくとも大部分の粉砕コンクリート又は他の粉砕セメント含有材料から成る又は完全に成る、コンクリートリサイクレートによって形成されている、
ことを特徴とする、請求項１６に記載の乾燥混合物。
【請求項２１】
不活性な建設及び解体廃棄物から製造される１０００〜１７４０ｋｇのレンガ又はセラミック又は混合リサイクレートを含有することを特徴とする、請求項１９又は２０に記載の乾燥混合物。
【請求項２２】
１７０〜２１０ｋｇのセメント又はセメント：セメントの置換物の比率が３０：７０〜７０：３０の、１７０〜６００ｋｇのセメントとセメントの置換物との混合物と、３５〜４５ｋｇのマイクロシリカと、不活性な建設及び解体廃棄物から製造される１３５５〜１６５５ｋｇのレンガ又はセラミック又は混合リサイクレートとを含有することを特徴とする、請求項２１に記載の乾燥混合物。
【請求項２３】
不活性な建設及び解体廃棄物から製造される６９５〜１３９５ｋｇのレンガ又はセラミック又は混合リサイクレートと、２６０〜５７０ｋｇの天然骨材とを含有することを特徴とする、請求項１９又は２０に記載の乾燥混合物。
【請求項２４】
１７０〜２５５ｋｇのセメント又はセメント：セメントの置換物の比率が３０：７０〜７０：３０の１７０〜６００ｋｇのセメントとセメントの置換物との混合物と、３５〜４５ｋｇのマイクロシリカと、不活性な建設及び解体廃棄物から製造される９４５〜１２５０ｋｇのレンガ又はセラミック又は混合リサイクレートと、３５０〜５１５ｋｇの天然骨材とを含有することを特徴とする、請求項２３に記載の乾燥混合物。
【請求項２５】
不活性な建設及び解体廃棄物から製造される５２５〜１０９０ｋｇのレンガ又はセラミック又は混合リサイクレートと、４５０〜１０６５ｋｇのコンクリートリサイクレートとを含有することを特徴とする、請求項１９又は２０に記載の乾燥混合物。
【請求項２６】
１７０〜２５５ｋｇのセメント又はセメント：セメントの置換物の比率が３０：７０〜７０：３０の１７０〜６００ｋｇのセメントとセメントの置換物との混合物と、３５〜４５ｋｇのマイクロシリカと、不活性な建設及び解体廃棄物から製造される６８５〜１０７５ｋｇのレンガ又はセラミック又は混合リサイクレートと、４５０〜８４５ｋｇのコンクリートリサイクレートとを含有することを特徴とする、請求項２５に記載の乾燥混合物。
【請求項２７】
８２０〜１５２５ｋｇのコンクリートリサイクレートと、３５０〜６００ｋｇの天然骨材とを含有することを特徴とする、請求項１９又は２０に記載の乾燥混合物。
【請求項２８】
請求項１〜１５のいずれかに記載のコンクリートから少なくとも部分的に成ることを特徴とする、コンクリート建築要素又はプレハブ要素。
【請求項２９】
請求項１〜３のいずれかに記載の生コンクリート１ｍ３の調製方法であって、
不活性な建設及び解体廃棄物から製造される１０００〜２０００ｋｇのリサイクレートが、強制循環ミキサー中で２０〜４０秒間、混合され、
十分な混合後に、２８〜５２ｋｇのマイクロシリカが、一定の混合の下に１０〜１５秒の間に、それに添加され、
こうして調製された混合物が、４０〜８０秒間、混合され、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、
それによって、こうして調製された混合物が、更に４０〜８０秒間、混合され、するとすぐに、混合物には、一定の混合の下に、４０〜６０秒間１３５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の１００％が、不活性な建設及び解体廃棄物から製造されるリサイクレートによって形成されている、
ことを特徴とする、前記の調製方法。
【請求項３０】
少なくとも大部分の粉砕レンガから成る又は完全に成る１０００〜１７４０ｋｇの２つの部分のレンガリサイクレートか、又は、セラミック建物又は付属物からの少なくとも大部分の粉砕セラミックから成る又は完全に成るこの量のセラミックリサイクレートか、又は、混合された建設及び解体廃棄物からの破片によって形成されている不活性な建設及び解体廃棄物から製造されるこの量の混合リサイクレートであって、当該リサイクレートが０〜８ｍｍ及び８〜１６ｍｍの部分を有し、それによってこれらの部分の相互比が３０：７０〜５０：５０であるものが、強制循環ミキサー中で２０〜４０秒間、混合され、
十分な混合後に、２８〜５２ｋｇのマイクロシリカが、それに添加され、
こうして調製された混合物が、４０〜８０秒間、混合され、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、
それによって、こうして調製された混合物が、更に４０〜８０秒間、混合され、
するとすぐに、混合物には、一定の混合の下に、４０〜６０秒の間に１３５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の１００％が、不活性な建設及び解体廃棄物から製造されるレンガ、セラミック又は混合リサイクレートによって形成されている、
ことを特徴とする、請求項２９に記載の生コンクリートの調製方法。
【請求項３１】
不活性な建設及び解体廃棄物から製造される１３５５〜１６６０ｋｇの２つの部分のレンガ又はセラミック又は混合リサイクレートが、強制循環ミキサー中で２０〜４０秒間、混合され、当該リサイクレートは０〜８ｍｍ及び８〜１６ｍｍの部分を有し、それによってこれらの部分の相互比が３０：７０〜５０：５０であり、
十分な混合後に、３５〜４５ｋｇのマイクロシリカが、一定の混合の下に１０〜１５秒の間に、それに添加され、
こうして調製された混合物が、４０〜８０秒間、混合され、
十分な混合後に、１０〜２０秒の間に、一定の混合の下に、１７０〜２１０ｋｇのセメントが、それに添加されるか、又は、１７０〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、
それによって、こうして調製された混合物が、更に４０〜８０秒間、混合され、
するとすぐに、それには、一定の混合の下に、４０〜６０秒の間に１８０〜２３０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の１００％が、不活性な建設及び解体廃棄物から製造されるレンガ、セラミック又は混合リサイクレートによって形成されている、
ことを特徴とする、請求項３０に記載の生コンクリートの調製方法。
【請求項３２】
少なくとも大部分の粉砕レンガから成る又は完全に成る１０００〜１７４０ｋｇのレンガリサイクレートか、又は、セラミック建物又は付属物からの少なくとも大部分の粉砕セラミックから成る又は完全に成るこの量のセラミックリサイクレートか、又は、混合された建設及び解体廃棄物からの破片によって形成されている不活性な建設及び解体廃棄物から製造されるこの量の混合リサイクレートであって、当該リサイクレートが０〜８ｍｍの部分を有するものが、強制循環ミキサー中で２０〜４０秒間、混合され、
十分な混合後に、２８〜５２ｋｇのマイクロシリカが、１０〜１５秒の間に、一定の混合の下に、それに添加され、
こうして調製された混合物が、４０〜８０秒間、混合され、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、
それによって、こうして調製された混合物が、更に４０〜８０秒間、混合され、
するとすぐに、混合物には、一定の混合の下に、４０〜６０秒の間に１３５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の１００％が、不活性な建設及び解体廃棄物から製造されるレンガ、セラミック又は混合リサイクレートによって形成されている、
ことを特徴とする、請求項２９に記載の生コンクリートの調製方法。
【請求項３３】
０〜８ｍｍの部分を有する、不活性な建設及び解体廃棄物から製造される、１３５５〜１６５５ｋｇのレンガ又はセラミック又は混合リサイクレートが、強制循環ミキサー中で２０〜４０秒間、混合され、
十分な混合後に、３５〜４５ｋｇのマイクロシリカが、１０〜１５秒の間に、一定の混合の下に、それに添加され、
こうして調製された混合物が、４０〜８０秒間、混合され、
十分な混合後に、１０〜２０秒の間に、一定の混合の下に、１７０〜２１０ｋｇのセメントが、それに添加されるか、又は、１７０〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、
こうして調製された混合物が、更に４０〜８０秒間、混合され、
するとすぐに、混合物には、一定の混合の下に、４０〜６０秒間１８０〜２２５ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の１００％が、不活性な建設及び解体廃棄物から製造されるレンガ、セラミック又は混合リサイクレートによって形成されている、
ことを特徴とする、請求項３２に記載の生コンクリートの調製方法。
【請求項３４】
少なくとも大部分の粉砕コンクリート又は他の粉砕セメント含有材料から成る又は完全に成る１０００〜１８００ｋｇの２つの部分のコンクリートリサイクレートであって、当該リサイクレートが１〜８ｍｍ及び８〜１６ｍｍの部分を有し、それによってこれらの部分の相互比が３０：７０〜５０：５０であるものが、強制循環ミキサー中で２０〜４０秒間、混合され、
十分な混合後に、２８〜５２ｋｇのマイクロシリカが、１０〜１５秒の間に、一定の混合の下に、それに添加され、
こうして調製された混合物が、４０〜８０秒間、混合され、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、
こうして調製された混合物が、更に４０〜８０秒間、混合され、
するとすぐに、混合物には、一定の混合の下に、４０〜６０秒の間に１３５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の１００％が、コンクリートリサイクレートによって形成されている、
ことを特徴とする、請求項２９に記載の生コンクリートの調製方法。
【請求項３５】
少なくとも大部分の粉砕コンクリート又は他の粉砕セメント含有材料から成る又は完全に成る１０００〜１８００ｋｇのコンクリートリサイクレートであって、当該リサイクレートが１〜８ｍｍの部分を有するものが、強制循環ミキサー中で２０〜４０秒間、混合され、
十分な混合後に、２８〜５２ｋｇのマイクロシリカが、１０〜１５秒の間に、一定の混合の下に、それに添加され、
こうして調製された混合物が、４０〜８０秒間、混合され、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、
こうして調製された混合物が、更に４０〜８０秒間、混合され、
するとすぐに、混合物には、一定の混合の下に、４０〜６０秒の間に１３５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の１００％が、コンクリートリサイクレートによって形成されている、
ことを特徴とする、請求項２９に記載の生コンクリートの調製方法。
【請求項３６】
請求項１〜３のいずれかに記載の生コンクリート１ｍ３の調製方法であって、
第１の組成物の不活性な建設及び解体廃棄物からのリサイクレートが、強制循環ミキサー中で２０〜４０秒間、混合され、
十分な混合後に、天然骨材又は第２の組成物の不活性な建設及び解体廃棄物からのリサイクレートが、一定の混合の下に、それに添加され、そして、
こうして調製された混合物が、２０〜４０秒間、混合され、
その後、２８〜５２ｋｇのマイクロシリカが、１０〜１５秒の間に、それに添加され、
こうして調製された混合物が、４０〜８０秒間、混合され、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、するとすぐに、混合物には、一定の混合の下に、４０〜６０秒の間に１３５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の１００％が、不活性な建設及び解体廃棄物から製造されるリサイクレートによって形成されている、
ことを特徴とする、前記の調製方法。
【請求項３７】
少なくとも大部分の粉砕レンガから成る又は完全に成る６９５ｋｇ〜１３９５ｋｇの２つの部分のレンガリサイクレートか、又は、セラミック建物又は付属物からの少なくとも大部分の粉砕セラミックから成る又は完全に成るこの量のセラミックリサイクレートか、又は、混合された建設及び解体廃棄物からの破片によって形成されている不活性な建設及び解体廃棄物からのこの量の混合リサイクレートであって、当該リサイクレートが０〜８ｍｍ及び８〜１６ｍｍの部分を有し、それによってこれらの部分の相互比が３０：７０〜５０：５０であるものが、強制循環ミキサー中で２０〜４０秒間、混合され、
十分な混合後に、１６ｍｍまでのより上の部分を有する２６０〜５７０ｋｇの天然骨材が、一定の混合の下にそれに添加され、そして、
こうして調製された混合物が、２０〜４０秒間、混合され、
十分な混合後に、２８〜５２ｋｇのマイクロシリカが、１０〜１５秒の間に、一定の混合の下に、それに添加され、
こうして調製された混合物が、更に４０〜８０秒間、混合され、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に０〜８０秒間、混合され、
するとすぐに、混合物には、一定の混合の下に、４０〜６０秒の間に１３５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の少なくとも７０重量％が、不活性な建設及び解体廃棄物から製造されるレンガ、セラミック又は混合リサイクレートによって形成されている、
ことを特徴とする、請求項３６に記載の生コンクリートの調製方法。
【請求項３８】
不活性な建設及び解体廃棄物からの９４５ｋｇ〜１２５０ｋｇの２つの部分のレンガ又はセラミック又は混合リサイクレートであって、当該リサイクレートが０〜８ｍｍ及び８〜１６ｍｍの部分を有し、それによってこれらの部分の相互比が３０：７０〜５０：５０であるものが、強制循環ミキサー中で２０〜４０秒間、混合され、
十分な混合後に、１６ｍｍまでのより上の部分を有する３５０〜５１５ｋｇの天然骨材が、一定の混合の下にそれに添加され、そして、
こうして調製された骨材混合物が、２０〜４０秒間、混合され、
十分な混合後に、３５〜４５ｋｇのマイクロシリカが、１０〜１５秒の間に、一定の混合の下に、それに添加され、
こうして調製された混合物が、４０〜８０秒間、混合され、
十分な混合後に、１０〜２０秒の間に、一定の混合の下に、１７０〜２５５ｋｇのセメントが、それに添加されるか、又は、１７０〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒の間に１７０〜２３５ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の少なくとも７０重量％が、不活性な建設及び解体廃棄物から製造されるレンガ、セラミック又は混合リサイクレートによって形成されている、
ことを特徴とする、請求項３７に記載の生コンクリートの調製方法。
【請求項３９】
少なくとも大部分の粉砕レンガから成る又は完全に成る６９５ｋｇ〜１３９５ｋｇのレンガリサイクレートか、又は、セラミック建物又は付属物からの少なくとも大部分の粉砕セラミックから成る又は完全に成るこの量のセラミックリサイクレートか、又は、混合された建設及び解体廃棄物からの破片によって形成されている不活性な建設及び解体廃棄物からのこの量の混合リサイクレートであって、当該リサイクレートが０〜８ｍｍの部分を有するものが、強制循環ミキサー中で２０〜４０秒間、混合され、
十分な混合後に、８ｍｍまでのより上の部分を有する２６０〜５７０ｋｇの天然骨材が、一定の混合の下にそれに添加され、そして、
こうして調製された混合物が、２０〜４０秒間、混合され、
十分な混合後に、２８〜５２ｋｇのマイクロシリカが、５〜２０秒の間に、一定の混合の下に、それに添加され、
こうして調製された混合物が、４０〜８０秒間、混合され、
十分な混合後に、１５〜２０秒の間に、一定の混合の下に、１３５〜４００ｋｇのセメントが、それに添加されるか、又は、１３５〜６００ｋｇの合計量のセメント及びセメントの少なくとも１つの置換物が、１５〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒の間に１３５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の少なくとも７０重量％が、不活性な建設及び解体廃棄物から製造されるレンガ、セラミック又は混合リサイクレートによって形成されている、
ことを特徴とする、請求項３６に記載の生コンクリートの調製方法。
【請求項４０】
０〜８ｍｍの部分を有する９５０ｋｇ〜１２５０ｋｇのレンガリサイクレート又はセラミックリサイクレート又は混合レンガリサイクレートが、強制循環ミキサー中で２０〜４０秒間、混合され、
十分な混合後に、３５０〜５１５ｋｇの天然骨材が、一定の混合の下にそれに添加され、そして、
こうして調製された混合物が、２０〜４０秒間、混合され、
十分な混合後に、３５〜４５ｋｇのマイクロシリカが、１０〜１５秒の間に、一定の混合の下に、それに添加され、
こうして調製された混合物が、４０〜８０秒間、混合され、
十分な混合後に、１０〜２０秒の間に、一定の混合の下に、１７０〜２５５ｋｇのセメントが、それに添加されるか、又は、１７０〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒の間に１７０〜２３０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の少なくとも７０重量％が、不活性な建設及び解体廃棄物から製造されるレンガ、セラミック又は混合リサイクレートによって形成されている、
ことを特徴とする、請求項３９に記載の生コンクリートの調製方法。
【請求項４１】
少なくとも大部分の粉砕レンガから成る又は完全に成る５２５ｋｇ〜１０９０ｋｇの２つの部分のレンガリサイクレートか、又は、セラミック建物又は付属物からの少なくとも大部分の粉砕セラミックから成る又は完全に成るこの量のセラミックリサイクレートか、又は、混合された建設及び解体廃棄物からの破片によって形成されている不活性な建設及び解体廃棄物から製造されるこの量の混合リサイクレートであって、当該リサイクレートが０〜８ｍｍ及び８〜１６ｍｍの部分を有し、それによってこれらの部分の相互比が３０：７０〜５０：５０であるものが、強制循環ミキサー中で２０〜４０秒間、混合され、
十分な混合後に、少なくとも大部分の粉砕コンクリート又は他の粉砕セメント含有材料から成る又は完全に成る４５０〜１０６５ｋｇの２つの部分のコンクリートリサイクレートあって、当該リサイクートが０〜８ｍｍ及び８〜１６ｍｍの部分を有し、それによってこれらの部分の相互比が３０：７０〜５０：５０であるものが、一定の混合の下にそれに添加され，
こうして調製された混合物が、２０〜４０秒間、混合され、
十分な混合後に、２８〜５２ｋｇのマイクロシリカが、１０〜１５秒の間に、一定の混合の下に、それに添加され、
こうして調製された混合物が、４０〜８０秒間、混合され、そして、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、４０〜８０秒間、混合され、
するとすぐに、混合物には、一定の混合の下に、４０〜６０秒間１３５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の１００重量％が、コンクリートリサイクレートと組み合わせて不活性な建設及び解体廃棄物から製造されるレンガ、セラミック又は混合リサイクレートによって形成されている、
ことを特徴とする、請求項３６に記載の生コンクリートの調製方法。
【請求項４２】
不活性な建設及び解体廃棄物からの６８５ｋｇ〜１０７５ｋｇの２つの部分のレンガ又はセラミック又は混合リサイクレートであって、当該リサイクレートが０〜８ｍｍ及び８〜１６ｍｍの部分を有し、それによってこれらの部分の相互比が３０：７０〜５０：５０であるものが、強制循環ミキサー中で２０〜４０秒間、混合され、
十分な混合後に、４５０〜８４５ｋｇの２つの部分のコンクリートリサイクレートであって、当該リサイクートが０〜８ｍｍ及び８〜１６ｍｍの部分を有し、それによってこれらの部分の相互比が３０：７０〜５０：５０であるものが、一定の混合の下にそれに添加され，
こうして調製された混合物が、２０〜４０秒間、混合され、
十分な混合後に、３５〜４５ｋｇのマイクロシリカが、１０〜１５秒の間に、一定の混合の下に、それに添加され、
こうして調製された混合物が、更に４０〜８０秒間、混合され、そして、
十分な混合後に、１０〜２０秒の間に、一定の混合の下に、１７０〜２５５ｋｇのセメントが、それに添加されるか、又は、１７０〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒間１６５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の１００重量％が、コンクリートリサイクレートと組み合わせて不活性な建設及び解体廃棄物から製造されるレンガ、セラミック又は混合リサイクレートによって形成されている、
ことを特徴とする、請求項４１に記載の生コンクリートの調製方法。
【請求項４３】
少なくとも大部分の粉砕レンガから成る又は完全に成る５２５ｋｇ〜１０９０ｋｇのレンガリサイクレートか、又は、セラミック建物又は付属物からの少なくとも大部分の粉砕セラミックから成る又は完全に成るこの量のセラミックリサイクレートか、又は、混合された建設及び解体廃棄物からの破片によって形成されている不活性な建設及び解体廃棄物からのこの量の混合リサイクレートであって、当該リサイクレートが０〜８ｍｍの部分を有するものが、強制循環ミキサー中で２０〜４０秒間、混合され、
十分な混合後に、４５０〜１０６５ｋｇのコンクリートリサイクレートが、一定の混合の下にそれに添加され，コンクリートリサイクレートは、少なくとも大部分の粉砕コンクリート又は他の粉砕セメント含有材料から成る又は完全に成り、当該リサイクートが０〜８ｍｍの部分を有し、
こうして調製された混合物が、２０〜４０秒間、混合され、
十分な混合後に、２８〜５２ｋｇのマイクロシリカが、１０〜１５秒の間に、一定の混合の下に、それに添加され、
こうして調製された混合物が、４０〜８０秒間、混合され、そして、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、４０〜８０秒間、混合され、
するとすぐに、混合物には、一定の混合の下に、４０〜６０秒間１３５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の１００重量％が、コンクリートリサイクレートと組み合わせて不活性な建設及び解体廃棄物から製造されるレンガ、セラミック又は混合リサイクレートによって形成されている、
ことを特徴とする、請求項３６に記載の生コンクリートの調製方法。
【請求項４４】
不活性な建設及び解体廃棄物からの６８５ｋｇ〜１０７５ｋｇのレンガ又はセラミック又は混合リサイクレートであって、当該リサイクレートが０〜８ｍｍの部分を有するものが、強制循環ミキサー中で２０〜４０秒間、混合され、
十分な混合後に、０〜８ｍｍの部分を有する４５０〜８４５ｋｇのコンクリートリサイクレートが、一定の混合の下にそれに添加され，そして、
こうして調製された混合物が、２０〜４０秒間、混合され、
十分な混合後に、３５〜４５ｋｇのマイクロシリカが、１０〜１５秒の間に、一定の混合の下に、それに添加され、
こうして調製された混合物が、４０〜８０秒間、混合され、そして、
十分な混合後に、１０〜２０秒の間に、一定の混合の下に、１７０〜２５５ｋｇのセメントが、それに添加されるか、又は、１７０〜６００ｋｇの合計量のセメント及びセメントの少なくとも１つの置換物が、１０〜２０秒間、一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒の間に１６５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の１００重量％が、コンクリートリサイクレートと組み合わせて不活性な建設及び解体廃棄物から製造されるレンガ、セラミック又は混合リサイクレートによって形成されている、
ことを特徴とする、請求項４３に記載の生コンクリートの調製方法。
【請求項４５】
少なくとも大部分の粉砕コンクリート又は他の粉砕セメント含有材料から成る又は完全に成る８２０ｋｇ〜１５２５ｋｇの２つの部分のコンクリートリサイクレートであって、当該リサイクレートが０〜８ｍｍ及び８〜１６ｍｍの部分を有し、それによってこれらの部分の相互比が３０：７０〜５０：５０であるものが、強制循環ミキサー中で２０〜４０秒間、混合され、
十分な混合後に、１６ｍｍまでのより上の部分を有する３５０〜６００ｋｇの天然骨材が、一定の混合の下にそれに添加され、そして、
こうして調製された混合物が、２０〜４０秒間、混合され、
十分な混合後に、２８〜５２ｋｇのマイクロシリカが、１０〜１５秒の間に、一定の混合の下に、それに添加され、
こうして調製された混合物が、４０〜８０秒間、混合され、そして、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒間１３５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の少なくとも７０重量％が、コンクリートリサイクレートによって形成されている、
ことを特徴とする、請求項３６に記載の生コンクリートの調製方法。
【請求項４６】
１０２５〜１３２０ｋｇの２つの部分のコンクリートリサイクレートであって、当該リサイクレートが０〜８ｍｍ及び８〜１６ｍｍの部分を有し、それによってこれらの部分の相互比が３０：７０〜５０：５０であるものが、強制循環ミキサー中で２０〜４０秒間、混合され、
十分な混合後に、４５０〜５８５ｋｇの天然骨材が、一定の混合の下にそれに添加され、そして、
こうして調製された混合物が、２０〜４０秒間、混合され、
十分な混合後に、３５〜４５ｋｇのマイクロシリカが、１０〜１５秒の間に、一定の混合の下に、それに添加され、
こうして調製された混合物が、４０〜８０秒間、混合され、そして、
十分な混合後に、１０〜２０秒の間に、一定の混合の下に、１７０〜２５５ｋｇのセメントが、それに添加されるか、又は、１７０〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒間１５５〜２２０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の少なくとも７０重量％が、コンクリートリサイクレートによって形成されている、
ことを特徴とする、請求項４５に記載の生コンクリートの調製方法。
【請求項４７】
少なくとも大部分の粉砕コンクリート又は他の粉砕セメント含有材料から成る又は完全に成る８２０ｋｇ〜１５２５ｋｇのコンクリートリサイクレートであって、当該リサイクレートが０〜８ｍｍの部分を有するものが、強制循環ミキサー中で２０〜４０秒間、混合され、
十分な混合後に、８ｍｍまでのより上の部分を有する３５０〜６００ｋｇの天然骨材が、一定の混合の下にそれに添加され、そして、
こうして調製された混合物が、２０〜４０秒間、混合され、
十分な混合後に、２８〜５２ｋｇのマイクロシリカが、１０〜１５秒の間に、一定の混合の下に、それに添加され、
こうして調製された混合物が、４０〜８０秒間、混合され、そして、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒の間に１３５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の少なくとも７０重量％が、コンクリートリサイクレートによって形成されている、
ことを特徴とする、請求項３６に記載の生コンクリートの調製方法。
【請求項４８】
０〜８ｍｍの部分を有する１０２５〜１３２０ｋｇのコンクリートリサイクレートが、強制循環ミキサー中で２０〜４０秒間、混合され、
十分な混合後に、４５０〜５８５ｋｇの天然骨材が、一定の混合の下にそれに添加され、そして、
こうして調製された混合物が、２０〜４０秒間、混合され、
十分な混合後に、３５〜４５ｋｇのマイクロシリカが、１０〜１５秒の間に、一定の混合の下に、それに添加され、
こうして調製された混合物が、４０〜８０秒間、混合され、そして、
十分な混合後に、１０〜２０秒の間に、一定の混合の下に、１７０〜２５５ｋｇのセメントが、それに添加されるか、又は、１７０〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒の間に１５５〜２２０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の少なくとも７０重量％が、コンクリートリサイクレートによって形成されている、
ことを特徴とする、請求項４７に記載の生コンクリートの調製方法。
【請求項４９】
請求項１〜３のいずれかに記載の生コンクリート１ｍ３の調製方法であって、
第１の組成物の不活性な建設及び解体廃棄物からのリサイクレートが、強制循環ミキサー中で２０〜４０秒間、混合され、
十分な混合後に、第２の組成物の不活性な建設及び解体廃棄物からのリサイクレートが、一定の混合の下に、それに添加され、そして、
こうして調製された混合物が、２０〜４０秒間、混合され、
その後、天然骨材が、それに添加され、そして、
こうして調製された混合物が、更に２０〜４０秒間、混合され、
２８〜５２ｋｇのマイクロシリカが、１０〜１５秒の間に、それに添加された後、
こうして調製された混合物が、４０〜８０秒間、混合され、そして、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒の間に１３５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の少なくとも７０重量％が、不活性な建設及び解体廃棄物から製造されるリサイクレートによって形成されている、
ことを特徴とする、前記の調製方法。
【請求項５０】
請求項１に記載の生コンクリート１ｍ３の調製方法であって、
不活性な建設及び解体廃棄物からの１０００〜２０００ｋｇのリサイクレートが、強制循環ミキサー中で２０〜４０秒間、混合され、
十分な混合後に、コンクリートの耐熱及び／又は音響抵抗及び／又は耐火特性を改善する少なくとも１つの構成材が、コンクリート中の骨材合計の３０重量までの量で、一定の混合の下にそれに添加され、そして、
こうして調製された混合物が、２０〜４０秒間、混合され、
その後、２８〜５２ｋｇのマイクロシリカが、１０〜１５秒の間に、それに添加され、そして、
こうして調製された混合物が、４０〜８０秒間、混合され、そして、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒間１３５〜２５０ｋｇの混合水が振りかけられるか、又は、この量の混合水が、４０〜６０秒の間に、それの上に噴霧され、そして、
更に８０〜１６０秒の混合後、生コンクリートが調製される、
ことを特徴とする、前記の調製方法。
【請求項５１】
請求項１に記載の生コンクリート１ｍ３の調製方法であって、
第１の組成物の不活性な建設及び解体廃棄物からのリサイクレートが、強制循環ミキサー中で２０〜４０秒間、混合され、
十分な混合後に、天然骨材又は第２の組成物の不活性な建設及び解体廃棄物から製造されるリサイクレートが、一定の混合の下に、それに添加され、そして、
こうして調製された混合物が、２０〜４０秒間、混合され、
十分な混合後に、コンクリートの耐熱及び／又は音響抵抗及び／又は耐火特性を改善する少なくとも１つの構成材が、一定の混合の下にそれに添加され、そして、
こうして調製された混合物が、２０〜４０秒間、混合され、
その後、２８〜５２ｋｇのマイクロシリカが、１０〜１５秒の間に、それに添加され、
こうして調製された混合物が、４０〜８０秒間、混合され、そして、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、それには、一定の混合の下に、４０〜６０秒間１３５〜２５０ｋｇの混合水が振りかけられるか、又は、この量の混合水が、４０〜６０秒の間に、それの上に噴霧され、そして、
更に８０〜１６０秒の混合後、生コンクリートが調製される、
ことを特徴とする、前記の調製方法。
【請求項５２】
請求項１に記載の生コンクリート１ｍ３の調製方法であって、
第１の組成物の不活性な建設及び解体廃棄物から製造されるリサイクレートが、強制循環ミキサー中で２０〜４０秒間、混合され、
十分な混合後に、第２の組成物の不活性な建設及び解体廃棄物から製造されるリサイクレートが、一定の混合の下に、それに添加され、そして、
こうして調製された混合物が、２０〜４０秒間、混合され、
その後、天然骨材が、それに添加され、そして、
こうして調製された混合物が、更に２０〜４０秒間、混合され、
十分な混合後に、コンクリートの耐熱及び／又は音響抵抗及び／又は耐火特性を改善する少なくとも１つの構成材が、一定の混合の下に添加され、そして、
こうして調製された混合物が、２０〜４０秒間、混合され、
その後、２８〜５２ｋｇのマイクロシリカが、１０〜１５秒の間に、それに添加され、
こうして調製された混合物が、４０〜８０秒間、混合され、そして、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒の間に１３５〜２５０ｋｇの混合水が振りかけられるか、又は、この量の混合水が、４０〜６０秒の間に、それの上に噴霧され、そして、
更に８０〜１６０秒の混合後、生コンクリートが調製される、
ことを特徴とする、前記の調製方法。
【請求項５３】
請求項１〜３のいずれかに記載の生コンクリート１ｍ３の調製方法であって、
不活性な建設及び解体廃棄物から製造されるリサイクレートによって形成されている全体の一団の骨材の第１部分が、強制循環ミキサー中で２０〜４０秒間、混合され、
その後、マイクロシリカの全体の一団の第１部分が、１０〜１５秒の間に、それに添加され、
こうして調製された混合物が、２０〜６０秒間、混合され、
その後、天然骨材の又は不活性な建設及び解体廃棄物から製造されるリサイクレートで構成されている全体の一団の骨材の第２部分が、一定の混合の下に、それに添加され、そして、
こうして調製された混合物が、２０〜４０秒間、混合され、そして、
その後、一団のマイクロシリカの第２部分が、１０〜１５秒の間に、それに添加され、
それによって、１ｍ３の生コンクリート中の骨材の合計量が、１０００〜２０００ｋｇであり、そして、この骨材の４０〜１００％が、不活性な建設及び解体廃棄物からのリサイクレートによって形成されていて、１ｍ３の生コンクリート中の全体の一団のマイクロシリカが２８〜５２ｋｇであり、そして、
こうして調製された混合物が、４０〜８０秒間、混合され、そして、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒間１３５〜２５０ｋｇの混合水が振りかけられるか、又は、この量の混合水が、４０〜６０秒の間に、それの上に噴霧され、そして、
更に８０〜１６０秒の混合後、生コンクリートが調製される、
ことを特徴とする、前記の調製方法。
【請求項５４】
全体の一団の骨材の第１部分及び第２部分が、同じ組成物及び／又は部分を有する不活性な建設及び解体廃棄物から製造されるリサイクレートによって形成されていることを特徴とする、請求項５３に記載の生コンクリートの調製方法。
【請求項５５】
全体の一団の骨材の第１部分及び第２部分が、異なる組成物及び／又は部分を有する不活性な建設及び解体廃棄物からのリサイクレートによって形成されていることを特徴とする、請求項５３に記載の生コンクリートの調製方法。
【請求項５６】
請求項１〜３のいずれかに記載の生コンクリート１ｍ３の調製方法であって、
不活性な建設及び解体廃棄物からのリサイクレートによって形成されている全体の一団の骨材の第１部分が、強制循環ミキサー中で２０〜４０秒間、混合され、
その後、マイクロシリカの全体の一団の第１部分が、１０〜１５秒の間に、それに添加され、そして、
こうして調製された混合物が、２０〜６０秒間、混合され、そして、
その後、天然骨材によって又は不活性な建設及び解体廃棄物からのリサイクレートによって形成されている全体の一団の骨材の第２部分が、一定の混合の下に、それに添加され、そして、
こうして調製された混合物が、２０〜４０秒間、混合され、そして、
その後、一団のマイクロシリカの第２部分が、１０〜１５秒の間に、それに添加され、そして、
こうして調製された混合物が、２０〜６０秒間、混合され、そして、
その後、天然骨材によって又は不活性な建設及び解体廃棄物からのリサイクレートによって形成されている全体の一団の骨材の第３部分が、一定の混合の下に、それに添加され、そして、
こうして調製された混合物が、２０〜４０秒間、混合され、そして、
その後、一団のマイクロシリカの第２部分が、１０〜１５秒の間に、それに添加され、そして、
それによって、１ｍ３の生コンクリート中の骨材の合計量が、１０００〜２０００ｋｇであり、そして、この骨材の４０〜１００％が、不活性な建設及び解体廃棄物から製造されるリサイクレートによって形成されていて、１ｍ３の生コンクリート中の全体の一団のマイクロシリカが２８〜５２ｋｇであり、そして、
こうして調製された混合物が、４０〜８０秒間、混合され、そして、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒間１３５〜２５０ｋｇの混合水が振りかけられるか、又は、この量の混合水が、４０〜６０秒の間に、それの上に噴霧され、そして、
更に８０〜１６０秒の混合後、生コンクリートが調製される、
ことを特徴とする、前記の調製方法。
【請求項５７】
全体の一団の骨材の少なくとも２つの部分が、同じ組成物及び／又は部分を有する建設及び解体廃棄物から製造されるリサイクレートによって形成されていることを特徴とする、請求項５６に記載の生コンクリートの調製方法。
【請求項５８】
全体の一団の骨材の少なくとも２つの部分が、異なる組成物及び／又は部分を有する不活性な建設及び解体廃棄物から製造されるリサイクレートによって形成されていることを特徴とする、請求項５６に記載の生コンクリートの調製方法。
【請求項５９】
混合水が、一団のセメント又は一団のセメント及びセメントの置換物の５重量％までの量で、コンクリート用の少なくとも１つの混和材又は混和材の混合物を含有することを特徴とする、請求項２８〜５８のいずれかに記載の生コンクリートの調製方法。
【請求項６０】
こうして調製された混合物には混合水が振りかけられるか又は混合水がそれの上に噴霧された後、
コンクリート用の少なくとも１つの混和材又はより多くの混和材の混合物が、一団のセメント又は一団のセメント及びセメントの置換物の５重量％までの量で、この混合物に添加される、
ことを特徴とする、請求項２９〜５９のいずれかに記載の生コンクリートの調製方法。
【請求項６１】
天然骨材が、０〜４ｍｍの部分を有する抽出及び／又は粉砕天然骨材によって形成されていることを特徴とする、請求項２９〜６０のいずれかに記載の生コンクリートの調製方法。
【発明の詳細な説明】
【技術分野】
【０００１】
技術分野
本発明は、生コンクリート及びコンクリートの調製用乾燥混合物に関する。
【０００２】
更に、本発明は、このコンクリートから製造されるコンクリート建築要素又はプレハブ要素に関する。
【０００３】
本発明は、この生コンクリートの調製方法にも関する。
【背景技術】
【０００４】
背景技術
適格な見積もりによれば、世界中で毎年約６５億トンの不活性な建設及び解体廃棄物が製造されている。この廃棄物の実質的な大部分は、ごみの埋め立て処理場及びごみ捨て場に蓄積するが、それが実際のところ空きスペースを単に満たす役目を果たす時、この材料の十分な潜在能力を利用しないやり方で、最も頻繁に、比較的少量のみが使用又は加工される。粉砕された又は粉末化された不活性な建設及び解体廃棄物は、ユーティリティ配管のパック及び埋戻し用（分類された砂利の代用）に、橋のフォアフィールドの埋戻し、ホール及び建築物のフロアのコンクリート構造、道路、駐車場用のサブベースとして、林道及び現場道路の圧密及びレベリング用（クラッシャーラン材料の代用）に、又は、車道及び道路、道床、洪水防御バリアの地上体のサブベースフィラー（地盤の代用）などとして、主に、使用される。
【０００５】
更に、粉砕された又は粉末化された不活性な建設及び解体廃棄物が骨材の一部の代替として使用されるコンクリートの調製プロセスも、公知である。これらのプロセスの典型的なものは、例えば、ＣＮ１０５０３６６６０に記載のプロセスであり、標準のコンクリートの調製用の標準の手順に基づいており、それらの共通の短所は、調製されるコンクリートが所要の機械的及び物理的パラメーターを達成しないことか、又は、これらのパラメーターがセメントの大きな追加（及びその結果、生産費の増加）という代償を払ってのみ達成されるということである。
【発明の概要】
【課題を解決するための手段】
【０００６】
それ故に、本発明の目的は、従来のコンクリートに匹敵する機械的及び物理的パラメーターを持つコンクリートを調製可能にして、同時に、セメント又はいかなる他の構成材の標準を上回る追加を要求しないであろう、不活性な建設及び解体廃棄物を粉砕又は粉末化することによって形成されたリサイクレートを持つ骨材の可能な最大部分の代替を持つコンクリートの調製方法を提供することである。
【０００７】
更に、本発明の目的は、この方法によって調製されたそのようなコンクリート及び乾燥混合物を提供することでもある。
【発明を実施するための形態】
【０００８】
発明の本質
本発明の目的は、その本質が下記に存する生コンクリートによって達成される：
１ｍ３中に、１３５〜２５０ｋｇの水と、１３５〜４００ｋｇのセメント又はセメント：セメントの置換物の比率が３０：７０〜７０：３０の１３５〜６００ｋｇのセメントとセメントの置換物との混合物と、２８〜５２ｋｇのマイクロシリカと、１０００〜２０００ｋｇの骨材とを含有する、生コンクリートであって、
それによって、骨材の４０〜１００％が、不活性な建設及び解体廃棄物からのリサイクレートによって形成されており、骨材の０〜３０％が、（抽出及び／又は粉砕された）天然骨材によって形成されており、そして、骨材の０〜３０％が、軽量人工骨材及び／又はシンダー及び／又はスコリア及び／又はポリスチレン及び／又は少なくとも１つの有機フィラー、又は、硬化したコンクリートの耐熱及び／又は音響抵抗及び／又は耐火特性を改善する他の構成材によって形成されている、前記の生コンクリート。
【０００９】
好ましい形態では、このコンクリートは、１ｍ３中に、１８０〜２３０ｋｇの水、１７０〜２１０ｋｇのセメント又はセメント：セメントの置換物の比率が３０：７０〜７０：３０の１７０〜６００ｋｇ、好ましくは１７０〜４１０ｋｇのセメントとセメントの置換物との混合物、３５〜４５ｋｇのマイクロシリカ及び１３５５〜１６６０ｋｇのレンガリサイクレートを含有し、当該リサイクレートが、不活性な建設及び解体廃棄物から製造されるリサイクレートであり、それは、少なくとも大部分の粉砕レンガ（他の建設材料及び／又は物質から製造される破片を含み得る）から成る又は完全に成るか、又は、フロア及び壁タイル、セラミック衛生陶器製品、粘土瓦（他の建設材料及び／又は物質から製造される破片を含み得る）などのセラミック建物および付属要素からの少なくとも大部分の粉砕セラミックから成る又は完全に成る、不活性な建設及び解体廃棄物から製造されるリサイクレートであるセラミックリサイクレートから成る又は完全に成るか、又は、異なる比率でレンガ、コンクリート、及びセラミック建物および付属要素（他の建設材料及び／又は物質から製造される破片を含み得る）を通常含有する、混合された不活性な建設及び解体廃棄物から製造される破片から成る不活性な建設及び解体廃棄物からの混合されたリサイクレートから成る又は完全に成る。当該リサイクレートは、０〜１６ｍｍ又は０〜８ｍｍの部分を有するが、それは更により大きくてもよい。
【００１０】
形態の別のもう１つの好ましい変形では、本発明のコンクリートは、１ｍ３中に、１７０〜２３０ｋｇの水と、１７０〜２５５ｋｇのセメント又はセメント：セメントの置換物の比率が３０：７０〜７０：３０の１３５〜６００ｋｇ、好ましくは１７０〜４５５ｋｇのセメントとセメントの置換物との混合物と、３５〜４５ｋｇのマイクロシリカと、不活性な建設及び解体廃棄物から製造される９４５〜１２５０ｋｇのレンガ又はセラミック又は混合リサイクレート（リサイクレート部分は０〜１６ｍｍ又は０〜８ｍｍである）と、１６ｍｍまで又は８ｍｍまで、好ましくは４ｍｍまでの、より上の部分を有する３５０〜５１５ｋｇの天然骨材とを組み合わせて含有する。又は、本発明のコンクリートは、１ｍ３中に、１６５〜２５０ｋｇの水と、１７０〜２５５ｋｇのセメントと、３５〜４５ｋｇのマイクロシリカと、不活性な建設及び解体廃棄物から製造される６８５〜１０７５ｋｇのレンガ又はセラミック又は混合リサイクレート（０〜１６ｍｍ又は０〜８ｍｍのリサイクレート部分を含む）と、４５０〜８４５ｋｇのコンクリートリサイクレートとを組み合わせて含有し、それは、セメントモルタル、セメントスクリードなど（他の建設材料及び／又は物質からの破片を含み得る）の少なくとも大部分の粉砕コンクリート又は他のセメント含有材料から成る又は完全に成る、不活性な建設及び解体廃棄物から製造されるリサイクレートである。好ましくは、当該コンクリートリサイクレートは、０〜１６ｍｍ又は０〜８ｍｍの部分を有する。
【００１１】
形態の更に別のもう１つの好ましい変形では、このコンクリートは、１ｍ３中に、１５５〜２２０ｋｇの水と、１７０〜２５５ｋｇのセメントと、３５〜４５ｋｇのマイクロシリカと、０〜１６ｍｍ又は０〜８ｍｍの部分を含む１０２５〜１３２０ｋｇのコンクリートリサイクレートと、１６ｍｍまで又は８ｍｍまで、好ましくは４ｍｍまでの、より上の部分を有する４５０〜５８５ｋｇの天然骨材とを組み合わせて含有する。
【００１２】
必要に応じて、それは、一団（バッチ）のセメントの５重量％までの合計量で、コンクリート用の少なくとも１つの混和材又は２つ以上の混和材の混合物を含有することもできる。
【００１３】
更に、本発明の目的は、生コンクリートの調製用乾燥混合物によっても達成され、その組成は、生コンクリートの組成に対応し、水を混合しない。
【００１４】
本発明のコンクリートを調製するために、単一の進歩性のある概念を一緒に構成するいくつかの異なるプロセスを使用することが可能であり、それによって、当該プロセスは、使用されるリサイクレートのタイプ及び原材料の特定の量によってのみ、お互いに異なる。
【００１５】
１つの変形では、不活性な建設及び解体廃棄物から製造される２つの部分のレンガ又はセラミック又は混合リサイクレート（当該リサイクレートは、好ましくは０〜８ｍｍ及び８〜１６ｍｍの部分を有する）は、強制循環ミキサー中で２０〜４０秒間、混合される。十分な混合後に、全体の一団のマイクロシリカが、一定の混合の下に１０〜１５秒の間に、当該リサイクレートに添加され、そして、こうして形成された混合物が、更に４０〜８０秒間、混合される。その後、１０〜２０秒の間に、一定の混合の下に、全体の一団のセメントが、それに添加されるか、又は、セメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、こうして形成された混合物が、更に４０〜８０秒間、混合される。次に、混合物には、一定の混合の下に、４０〜６０秒の間に、全体の一団の混合水が振りかけられるか、又は、全体の一団の混合水が、４０〜６０秒の間に、それの上に噴霧される。更に８０〜１６０秒の混合後、生コンクリートが調製され、そこでは、骨材の１００％が、不活性な建設及び解体廃棄物から製造されるリサイクレートによって形成されている。
【００１６】
そのような生コンクリートの調製用乾燥混合物は、その後、混合水の追加なしでのみ、乾燥リサイクレートを使用して、そして、適切ならば、他の添加される構成材とも一緒に、類似のやり方で調製される。
【００１７】
別のもう１つの変形では、不活性な建設及び解体廃棄物から製造される２つの部分のレンガ又はセラミック又は混合リサイクレート（好ましくは０〜８ｍｍ及び８〜１６ｍｍの部分を有する）は、強制循環ミキサー中で２０〜４０秒間、混合される。十分な混合後に、好ましくは０〜８ｍｍ及び８〜１６ｍｍの部分を有する２つの部分のコンクリートリサイクレートが、一定の混合の下にそれに添加されるか、又は、好ましくは１６ｍｍまでのより上の部分を有する天然骨材（最大で骨材合計の３０重量％まで）が、それに添加され、そして、こうして調製された混合物が、更に２０〜４０秒間、混合される。次に、全体の一団のマイクロシリカが、１０〜１５秒の間に一定の混合の下にそれに添加され、そして、こうして得られた混合物が、更に４０〜８０秒間、混合される。十分な混合後に、１０〜２０秒の間に、一定の混合の下に、全体の一団のセメントが、それに添加されるか、又は、セメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、こうして調製された混合物が、更に４０〜８０秒間、混合される。その後、混合物には、一定の混合の下に、４０〜６０秒の間に、全体の一団の混合水が振りかけられるか、又は、全体の一団の混合水が、４０〜６０秒の間に、それの上に噴霧される。更に８０〜１６０秒の混合後、生コンクリートが調製され、そこでは、骨材の７０〜１００重量％が、不活性な建設及び解体廃棄物から製造されるリサイクレートによって形成されている。
【００１８】
そのような生コンクリートの調製用乾燥混合物は、その後、混合水の追加なしで、乾燥リサイクレートを使用して、そして、適切ならば、他の添加される構成材とも一緒に、類似のやり方で調製される。
【００１９】
別のもう１つの変形では、好ましくは１〜８及び８〜１６ｍｍの部分を有する２つの部分の脱塵されたコンクリートリサイクレートが、強制循環ミキサー中で２０〜４０秒間、混合される。十分な混合後に、全体の一団のマイクロシリカが、１０〜１５秒の間に一定の混合の下にそれに添加され、そして、こうして調製された混合物が、更に４０〜８０秒間、混合される。十分な混合後に、１０〜２０秒の間に、一定の混合の下に、全体の一団のセメントが、それに添加されるか、又は、セメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、結果として得られる乾燥混合物が、更に４０〜８０秒間、混合される。その後、混合物には、一定の混合の下に、４０〜６０秒の間に、全体の一団の混合水が振りかけられるか、又は、全体の一団の混合水が、４０〜６０秒の間に、それの上に噴霧される。更に８０〜１６０秒の混合後、生コンクリートが調製され、そこでは、骨材の１００重量％が、不活性な建設及び解体廃棄物から製造されるリサイクレートによって形成されている。
【００２０】
そのような生コンクリートの調製用乾燥混合物は、その後、混合水の追加なしで、乾燥リサイクレートを使用して、そして、適切ならば、他の添加される構成材とも一緒に、類似のやり方で調製される。
【００２１】
別のもう１つの変形では、好ましくは０〜８ｍｍ及び８〜１６ｍｍの部分を有する２つの部分のコンクリートリサイクレートが、強制循環ミキサー中で２０〜４０秒間、混合される。十分な混合後に、好ましくは１６ｍｍまでのより上の部分を有する天然骨材（最大で骨材合計の３０重量％まで）が、一定の混合の下にそれに添加され、そして、こうして調製された混合物が、更に２０〜４０秒間、混合される。その後、全体の一団のマイクロシリカが、１０〜１５秒の間に一定の混合の下にそれに添加され、そして、こうして調製された混合物が、更に４０〜８０秒間、混合される。十分な混合後に、１０〜２０秒の間に、一定の混合の下に、全体の一団のセメントが、それに添加されるか、又は、セメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、こうして調製された混合物が、更に４０〜８０秒間、混合される。その後、混合物には、一定の混合の下に、４０〜６０秒間、全体の一団の混合水が振りかけられるか、又は、全体の一団の混合水が、４０〜６０秒の間に、それの上に噴霧される。更に８０〜１６０秒の混合後、生コンクリートが調製され、そこでは、骨材の７０重量％が、不活性な建設及び解体廃棄物から製造されるリサイクレートによって形成されている。
【００２２】
そのような生コンクリートの調製用乾燥混合物は、その後、混合水の追加なしで、乾燥リサイクレートを使用して、そして、適切ならば、他の添加される構成材とも一緒に、類似のやり方で調製される。
【００２３】
もしもリサイクレートが使用されて、８ｍｍまでのより上の部分を有する天然骨材が場合により使用されるならば、セメント又はコンクリートモルタルと時々言われる、より微細な組織を有するコンクリートの調製用に、同じプロセスが使用される。
【００２４】
全ての変形では、コンクリート用の少なくとも１つの混和材又は２つ以上の混和材の混合物は、セメント一団の５重量％までの合計量で、溶解できる。
【００２５】
形態の別のもう１つの変形では、乾燥混合物に混合水が振りかけられるか又は混合水がそれの上に噴霧された後にのみ、セメント一団の５重量％までの量で、コンクリート用の少なくとも１つの構成材又はより多くの構成材の混合物が、添加される。
【００２６】
天然骨材として、０〜４ｍｍの部分を有する、抽出及び／又は粉砕された天然骨材が、使用される。
【００２７】
他の変形では、好ましくは１６ｍｍまで又は８ｍｍまでのより上の部分を有する不活性な建設及び解体廃棄物から製造される第１の組成物のリサイクレートが、強制循環ミキサー中で２０〜４０秒間、混合され、十分な混合後に、好ましくは１６ｍｍまで又は８ｍｍまでのより上の部分を有する不活性な建設及び解体廃棄物から製造される第２の組成物のリサイクレートが、一定の混合の下にそれに添加され、そして、こうして調製された混合物が、更に２０〜４０秒間、混合される。その後、好ましくは１６ｍｍまで又は８ｍｍまでのより上の部分を有する天然骨材が、それに添加され、そして、こうして調製された混合物が、更に２０〜４０秒間、混合される。その後、２８〜５２ｋｇのマイクロシリカが、１０〜１５秒の間に、それに添加され、そして、こうして調製された混合物が、更に４０〜８０秒間、混合され、そして、十分な混合後に、１０〜２０秒の間に、一定の混合の下に、１３５〜４００ｋｇのセメントが、それに添加されるか、又は、セメント及びセメントの少なくとも１つの置換物が、１３５〜６００ｋｇの合計量で、１０〜２０秒の間に一定の混合の下に、同時に又はいかなる順番で連続的にそれに添加されて、セメント：セメントの置換物の比率は３０：７０〜７０：３０である。結果として得られた混合物が、更に４０〜８０秒間、混合され、するとすぐに、それには、一定の混合の下に、４０〜６０秒の間に、１３５〜２５０ｋｇの混合水が振りかけられるか、又は、この量の混合水が、４０〜６０秒の間に、それの上に噴霧され、更に８０〜１６０秒の混合後、生コンクリートが調製され、そこでは、骨材の少なくとも７０重量％が、不活性な建設及び解体廃棄物から製造されるリサイクレートによって形成されている。好ましくは、レンガ又はセラミック又は混合リサイクレートが、ミキサーに最初に添加され、その後、コンクリートリサイクレート、及びその後、天然骨材が添加される。
【００２８】
その後、ミキサーの運転中に、コンクリート又は乾燥混合物の全ての構成材が、投与される。しかし、次の構成材を添加する前に、すでに添加された構成材が十分に混合された後に、一時的にミキサーの操作を中断することが可能であり、あるいは、もしもミキサー設計が可能ならば、次の構成材の追加のためのミキサーの操作を反対にすることが可能である。しかし、ミキサー操作に対するこれらの調整は、調製される生コンクリートの（又は調製される乾燥混合物の）特性又は濃度に対する影響を与えないか、又は、その後に硬化したコンクリート及びその特性に対する影響を与えない。
【００２９】
必要性が生じるなら、いかなるこれらのプロセスにおいて、マイクロシリカを添加するより前に、骨材の３０重量％まで、好ましくは、骨材合計の２０又は１５重量％までの量で、軽量人工骨材（アグロポライト、セラムサイト、エクスパンダイト、発泡パーライトなど）、シンダー、スコリア、少なくとも１つの有機フィラー（木材おがくず及び削りくず、もみ殻、結束繊維など）、ポリスチレンなどの、コンクリートの耐熱及び／又は音響抵抗及び／又は耐火特性を高める少なくとも１つの改善構成材を、混合物に添加することが可能である。この構成材は、一定の混合の下に添加され、そして、２０〜４０秒間、骨材を構成する他の構成材と混合される。
【００３０】
別のもう１つの変形では、不活性な建設及び解体廃棄物から製造されるリサイクレートによって形成されている全体の一団の骨材の第１部分が、強制循環ミキサー中で２０〜４０秒間、混合され、その後、マイクロシリカの全体の一団の第１部分が、１０〜１５秒の間に、それに添加され、こうして調製された混合物が２０〜６０秒間、混合される。その後、一定の混合の下に、天然骨材によって又は不活性な建設及び解体廃棄物から製造されるリサイクレートによって形成されている全体の一団の骨材の第２部分が、それに添加され、こうして調製された混合物が、２０〜４０秒間、混合され、その後、一団のマイクロシリカの第２部分が、１０〜１５秒の間に、それに添加され、それによって、１ｍ３の生コンクリート中の骨材の合計量が１０００〜２０００ｋｇであり、この骨材の４０〜１００％が、不活性な建設及び解体廃棄物から製造されるリサイクレートで構成されており、１ｍ３の生コンクリート中の全体の一団のマイクロシリカが２８〜５２ｋｇである。こうして調製された混合物が、４０〜８０秒間、混合され、十分な混合後に、１０〜２０秒の間に一定の混合の下に、１３５〜４００ｋｇのセメントが、それに添加されるか、又は、セメント及びセメントの少なくとも１つの置換物が、１３５〜６００ｋｇの合計量で、１０〜２０秒の間に一定の混合の下に、同時に又はいかなる順番で連続的にそれに添加されて、セメント：セメントの置換物の比率は３０：７０〜７０：３０であり、そして、こうして調製された混合物が、更に４０〜８０秒間、混合され、するとすぐに、それには、一定の混合の下に、４０〜６０秒間、１３５〜２５０ｋｇの混合水が振りかけられるか、又は、この量の混合水が、４０〜６０秒の間に、それの上に噴霧され、更に８０〜１６０秒の混合後、生コンクリートが調製される。
【００３１】
全体の一団の骨材の第１部分及び第２部分は、同じ組成物及び／又は部分を有する不活性な建設及び解体廃棄物から製造されるリサイクレートによって形成されていることができ、又は、これとは反対に、異なる組成物及び／又は部分を有する不活性な建設及び解体廃棄物から製造されるリサイクレートによって形成されていることができる。
【００３２】
別のもう１つの変形では、不活性な建設及び解体廃棄物からのリサイクレートによって形成されている全体の一団の骨材の第１部分が、強制循環ミキサー中で２０〜４０秒間、混合され、その後、マイクロシリカの全体の一団の第１部分が、１０〜１５秒の間に、それに添加され、そして、こうして調製された混合物が、２０〜６０秒間、混合される。次に、天然骨材で構成されているか又は不活性な建設及び解体廃棄物からのリサイクレートで構成されている全体の一団の骨材の第２部分が、一定の混合の下に、それに添加され、そして、こうして調製された混合物が、２０〜４０秒間、混合される。その後、一団のマイクロシリカの第２部分が、１０〜１５秒の間に、それに添加され、そして、こうして調製された混合物が、２０〜６０秒間、混合される。その後、天然骨材で構成されているか又は不活性な建設及び解体廃棄物からのリサイクレートで構成されている全体の一団の骨材の第３部分が、一定の混合の下に、それに添加され、そして、こうして調製された混合物が、２０〜４０秒間、混合される。その後、一団のマイクロシリカの第２部分が、１０〜１５秒の間に、それに添加され、それによって、１ｍ３の生コンクリート中の骨材の合計量が、１０００〜２０００ｋｇであり、そして、この骨材の４０〜１００％が、不活性な建設及び解体廃棄物から製造されるリサイクレートによって形成されていて、そして、１ｍ３の生コンクリート中の全体の一団のマイクロシリカが２８〜５２ｋｇである。こうして調製された混合物が、４０〜８０秒間、混合され、そして、十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０である。こうして調製された混合物が、更に４０〜８０秒間、混合され、するとすぐに、それには、一定の混合の下に、４０〜６０秒間１３５〜２５０ｋｇの混合水が振りかけられるか、又は、この量の混合水が、４０〜６０秒の間に、それの上に噴霧され、そして、更に８０〜１６０秒の混合後、生コンクリートが調製される。
【００３３】
全体の一団の骨材の少なくとも２つの部分は、同じ組成物及び／又は部分を有する不活性な建設及び解体廃棄物から製造されるリサイクレートによって形成されていることができ、又は、これとは反対に、異なる組成物及び／又は部分を有する不活性な建設及び解体廃棄物から製造されるリサイクレートによって形成されていることができる。
【００３４】
形態の例
本発明のコンクリートの調製方法は、特定のプロセス及びコンクリートの特定の組成物の組み合わせに基づき、それは、相互の組み合わせにおいて、コンクリート中の骨材の１００重量％までを、不活性な建設及び解体廃棄物（すなわち、粉末化された又は粉砕された不活性な建設及び解体廃棄物）から製造されるリサイクレートに交換することを可能にし、そして、標準のコンクリートに少なくとも匹敵する機械的及び物理的パラメーターを達成することを可能にする。
【００３５】
不活性な建設廃棄物から製造されるリサイクレートは、コンクリート用の特定の要求及びコンクリート用途に依存するいかなる部分を実質的に有することができるが、好ましくは、それは、（もしも、骨材として、コンクリートリサイクレートのみが使用されるならば、）０〜１６ｍｍ又は１〜１６ｍｍの部分を有するか、又は、（もしも、骨材として、リサイクルされたコンクリートのみが使用されるならば、）０〜８ｍｍ又は１〜８ｍｍの部分を有する。
【００３６】
こうして調製された生コンクリートは、１ｍ３中に、１３５〜２５０ｋｇの水と、１３５〜４００ｋｇのセメントと、２８〜５２ｋｇのマイクロシリカと、１０００〜２０００ｋｇの骨材とを含有し、それによって、骨材の４０〜１００％が、好ましくは０〜１６ｍｍ（好ましい変形では、それは、０〜８ｍｍ及び８〜１６ｍｍの部分を有する２つの部分のリサイクレートである）、又は０〜８ｍｍの部分を有する混合された不活性な建設及び解体廃棄物から製造されるレンガ又はセラミック又は混合リサイクレートによって形成されている、及び／又は、好ましくは０〜１６ｍｍ（好ましい変形では、それは、０〜８ｍｍ及び８〜１６ｍｍの部分を有する２つの部分のリサイクレートである）、又は１〜１６ｍｍ（好ましい変形では、それは、１〜８ｍｍ及び８〜１６ｍｍの部分を有する２つの部分のリサイクレートである）、又は０〜８ｍｍ又は１〜８ｍｍの部分を有するコンクリートリサイクレートによって形成されている。
【００３７】
本出願の全体にわたって使用される用語は、「レンガリサイクレート」を含み、その下では、少なくとも大部分のレンガから成るか又は完全に成り、他の建築材料及び／又は物質（コンクリート、セラミック建築要素及び取付部品、モルタル、漆喰及び残留粘着剤など）を含有することが可能な、不活性な建設及び解体廃棄物を粉砕又はミルすることによって製造されるリサイクルされた材料を、意味する。こうして、レンガリサイクレートは、少なくとも大部分の粉砕レンガから成るか又は完全に成り、他の建築材料及び／又は物質からの破片を含むことが可能である。用語「セラミックリサイクレート」は、フロア及び壁タイル、衛生セラミック製品、粘土瓦などの少なくとも大部分のセラミック建物および付属要素から成るか又は完全に成り、他の建築材料及び／又は物質（コンクリート、レンガ、モルタル、漆喰及び残留粘着剤など）を含有することが可能な、不活性な建設及び解体廃棄物を粉砕又はミルすることによって製造されるリサイクルされた材料を、意味する。こうして、セラミックリサイクレートは、少なくとも大部分の粉砕セラミックから成るか又は完全に成り、他の建築材料及び／又は物質からの破片を含むことが可能である。用語「コンクリートリサイクレート」は、少なくとも大部分のコンクリート又は別のもう１つのセメント含有材料（例えば、コンクリートスクリード、セメントモルタルなど）から成るか又は完全に成り、他の建築材料及び／又は物質（レンガ、セラミック建物及び付属物、モルタル、漆喰及び残留粘着剤など）を含有することが可能な、不活性な建設及び解体廃棄物を粉砕又はミルすることによって製造されるリサイクルされた材料を意味する。こうして、コンクリートリサイクレートは、少なくとも大部分の粉砕コンクリート又は他のセメント含有材料から成るか又は完全に成り、他の建築材料及び／又は物質からの破片を含むことが可能である。用語「混合リサイクレート」は、モルタル、漆喰及び残留粘着剤などを含むことが可能な、通常、レンガ、コンクリート及びセラミック建築要素及び取付部品を様々な比率で含む異なる建築材料及び物質の混合物によって形成されている、混合された不活性な建設及び解体廃棄物を粉砕又はミルすることによって製造されるリサイクルされた材料である。こうして、混合リサイクレートは、混合された建設及び解体廃棄物から製造される破片から成る。
【００３８】
全てのこれらのリサイクレートの部分は、コンクリート用の意図される用途及び特定の要求に応じて、変化でき、好ましくは、これらの部分は、０〜１６ｍｍ、又は１〜１６ｍｍ、又は０〜８ｍｍ、又は１〜８ｍｍである。
【００３９】
最大で３０重量％までの骨材の残りの部分は、好ましくは１６ｍｍまで、又は８ｍｍまで、又は４ｍｍまでの、より上の部分を有する（抽出及び／又は粉砕された）天然骨材によって形成されている。骨材の他の０〜３０重量％、好ましくは骨材の０〜２０又は０〜１５重量％は、必要の場合は、標準のコンクリートでよく使用されていてコンクリートの耐熱及び／又は音響抵抗及び／又は耐火特性を高める少なくとも１つの公知の改善構成材によって形成されていることができる。そのような組成物は、例えば、軽量人工骨材（アグロポライト、セラムサイト、エクスパンダイト、発泡パーライトなど）、シンダー、スコリア、ポリスチレン又は少なくとも１つの有機フィラー（木材おがくず、削りくず、もみ殻、結束繊維など）などを、含む。
【００４０】
不活性な建設及び解体廃棄物から製造されるリサイクレートを使用して、そして、０〜８ｍｍの部分を有する天然骨材をも場合により使用する時、セメント又はコンクリートモルタルと時々言われる、より微細な組織を有する生コンクリートが調製される。
【００４１】
形態の有利な変形では、１ｍ３中の生コンクリートは、１８０〜２３０ｋｇｋｇの水と、１７０〜２１０ｋｇのセメントと、３５〜４５ｋｇのマイクロシリカと、不活性な建設及び解体廃棄物から製造される１３５５〜１６６０ｋｇのレンガ又はセラミック又は混合リサイクレート（リサイクレートは、０〜１６ｍｍ又は０〜８ｍｍの部分を有する）を含有するか、又は、
１ｍ３中の生コンクリートは、１７０〜２３５ｋｇの水と、１７０〜２５５ｋｇのセメントと、３５〜４５ｋｇのマイクロシリカと、不活性な建設及び解体廃棄物から製造される９４５〜１２５０ｋｇのレンガ又はセラミック又は混合リサイクレート（リサイクレートは、０〜１６ｍｍ又は０〜８ｍｍの部分を有する）と、１６ｍｍまで又は８ｍｍまで又は４ｍｍまでの、より上の部分を有する３５０〜５１５ｋｇの天然骨材とを組み合わせて含有するか、又は、
１ｍ３中の生コンクリートは、１６５〜２５０ｋｇの水と、１７０〜２５５ｋｇのセメントと、３５〜４５ｋｇのマイクロシリカと、不活性な建設及び解体廃棄物から製造される６８５〜１０７５ｋｇのレンガ又はセラミック又は混合リサイクレート（リサイクレートは、０〜１６ｍｍ又は０〜８ｍｍの部分を有する）と、０〜１６ｍｍ又は０〜８ｍｍの部分を有する４５０〜８４５ｋｇのコンクリートリサイクレートとを組み合わせて含有するか、又は、
１ｍ３中の生コンクリートは、１５５〜２２０ｋｇの水と、１７０〜２５５ｋｇのセメントと、３５〜４５ｋｇのマイクロシリカと、０〜１６ｍｍ又は０〜８ｍｍの部分を有する１０２５〜１３２０ｋｇのコンクリートリサイクレートと、１６ｍｍまで又は８ｍｍまで又は好ましくは４ｍｍまでの、より上の部分を有する４５０〜５８５ｋｇの天然骨材とを組み合わせて含有する。
【００４２】
必要性が生じるなら、本発明の生コンクリートは、いかなる変形では、一団のセメントの最大５重量％までから成る一団中に、コンクリート中に従来使用される少なくとも１つの混和材又は２つ以上の混和材の混合物を、含有することができる。例えば振動コンクリート用混和材及び／又はＥＮ９３４−２による混和材などのいかなる公知の混和材を使用できる。これらは、安定化混和材、空気連行混和材、コンクリートの硬化及び固化を促進する混和材、遅延混和材、シーリング剤などと同様に、コンクリートの濃度を改善して、含水量を低減して、生コンクリート及び硬化したコンクリートの強度及びいくつかの他の特性を改善するために、減水添加剤（流動化剤）及び高範囲減水添加剤（高流動化剤）を、特に含む。この混和材／これらの複数の混和材は、好ましくは混合水の追加後に、混合水から独立に又は混合水中に溶解するコンクリートの他の構成材に、添加される。
【００４３】
個々の構成材を十分に混合するために、及び、所望の構造及び特性のコンクリート（又は乾燥混合物）を調製するために、いかなる強制循環ミキサーも使用され、好ましくは、半径方向運動の混合アームを持つミキサー、又は、二点同時半径方向運動の混合アームを持つミキサー（ＩＴ１２４４９７０又はＥＰ０５０８９６２に記載のミキサーなど）が使用され、それらにおいては、全てのその内面が拭き取られている。それにもかかわらず、上述のコンクリート組成物だけでなく、ミキサー中の個々の構成材の混合及び投与回数も、観察されなければならない（下記の例１〜４及び８〜１１を参照）。その後、ミキサーの運転中に、コンクリート又は乾燥混合物の全ての構成材が、投与される。しかし、すでに添加された構成材が十分に一緒に混合された後に、ミキサーの操作を調整することが可能であり、そして、次の構成材を添加する前に、一時的にミキサーの操作を中断することが可能であり、あるいは、もしもミキサー設計が可能ならば、他の１つの構成材を追加してそれを他の構成材と一緒に混合するために、ミキサーの運転を反対にすることが可能である。しかし、ミキサー操作に対するこれらの調整は、調製される生コンクリートの（又は調製される乾燥混合物の）特性又は濃度に対する影響を与えないか、又は、その後に硬化したコンクリート及びその特性に対する影響を与えない。
【００４４】
本発明のコンクリート又は乾燥混合物の調製より前に、不活性な建設及び解体廃棄物から製造されるリサイクレートは、例えば、水又は蒸気浴によって、又は、他の方法によって、衛生化され、それによって、その中に存在する（病原）生物及び微生物の数を低減させる。
【００４５】
天然骨材からの標準のコンクリートの標準の製造において結合剤としての役目を果たすマイクロシリカは、本発明のコンクリートの調製においてフィラーとしての役目を果たし、下記の投与方法及び上記の混合方法を観察している間にコンクリートの全体の格子構造を満たし、リサイクレートの粒子を覆い、そして、その中の細孔を満たす。それのおかげで、微粒子のクラスター化は存在せず、そして、結果として得られるコンクリートは、より低い空隙率を有し、そして、硬化後に、標準のコンクリートに匹敵する機械的及び物理的パラメーターを達成する。
【００４６】
形態の好ましい変形では、マイクロシリカは、不活性な建設及び解体廃棄物から製造されるリサイクレートの、又は、骨材の最終部分の後にのみ、ミキサーに添加される。更に、全体の一団の骨材と同様に、全体の一団のマイクロシリカは、（同じか又は異なるサイズの）２つ以上のより小さい部分に分割でき、そして、マイクロシリカの個々の部分は、様々なタイプ及び／又は部分の不活性な建設及び解体廃棄物からのリサイクレート又は全体の一団の骨材の個々の部分の追加後に、連続的に添加できるか、又は、一団のマイクロシリカの少なくともいくつかの部分は、骨材又はリサイクレートのいくつかの部分と同時に添加できる（例えば、例１２〜１５を参照）。
【００４７】
全ての変形では、少なくとも３３０ｍ２．ｋｇ−１以上の比表面積を持つセメント（例えば、ＣＥＭ  Ｉ  ４２．５以上の強度クラスのセメント）が、使用される。下記のようなその投与は、混合される混合物の非常に良好な均質化と同様に、マイクロシリカで被覆されたリサイクレートとセメントとの間の適切な結合を確保する。
【００４８】
更に、一団のセメントの一部は、セメントの置換物に、例えば、粉末化スラグ（粉末−粒状の溶鉱炉スラグ−ＧＧＢＳ又はＧＧＢＦＳ）に、及び／又は、フライアッシュに、又は、少なくとも２つのそのような置換物の混合物（生コンクリート中のセメント：セメントの置換物の比率が３０：７０〜７０：３０であるもの）に、交換することができる。これは、セメント及びセメントの置換物の合計量が、セメント単独の量（すなわち、１３５〜４００ｋｇ／ｍ３の生コンクリート、又は、６００ｋｇ／ｍ３までの生コンクリート）と同じであることを、意味する。セメント及びセメントの少なくとも１つの置換物は、別々に、同時に又は連続的にいかなる順番で、混合物に添加される（最初にセメントの置換物を添加してその後にセメントを添加するのが好ましいが、必要ではない）か、又は、上記組成物のプレ混合物の形態で添加される。
【００４９】
上述の構成材からの乾燥混合物の調製後に、及び十分な混合後に、この混合物には、一定の混合の下にミキサー中で混合水が振りかけられるか、又は、混合水がそれの上に噴霧される。強制循環ミキサー中で一定の混合と組み合わせて混合水のこの投与を使用する時、セメントの表面は、徐々に濡れて、徐々に形成されるセメント化合物が、マイクロシリカですでに被覆されたリサイクレートの粒に付着し、それは、生コンクリート粒子の凝集、混合物の微粒子の分離及び水分離を妨げて、所要の濃度の生コンクリートを確保する。更に、この投与方法は、マイクロシリカ中の及びリサイクレートの微粒子中のシリカを活性化し、そして、こうしてこれらの構成材の潜在水硬性をも活性化し、それは、標準のコンクリートよりも低くても良い一団のセメントでさえ、標準のコンクリートに匹敵する物理的及び機械的パラメーターを、この方法によって調製されたコンクリートで達成することを可能にする（いくつかの変形では、１９０〜２３０ｋｇ／ｍ３−例えば、例５、６及び７を参照）。
【００５０】
混合水質は、飲用水に対応しなければならない。所要により、それは、コンクリート用の（溶解した又は溶解していない）少なくとも１つの公知の標準の混和材を含有することができる。
【００５１】
不活性な建設及び解体廃棄物から製造されるリサイクレートを補足するために、好ましくは１６ｍｍまで又は８ｍｍまでの、より上の部分を有する（抽出及び／又は粉砕された）天然骨材を使用することが可能であるか、又は、０〜４ｍｍの部分を有する更に微細な抽出骨材を使用することが可能である。
【００５２】
本発明の生コンクリート（及びこのコンクリートの調製用乾燥混合物）の調製の４つの例示のプロセスが、下記に記載され、
その第１のケースでは、骨材の１００重量％が、不活性な建設及び解体廃棄物から製造される２つの部分の混合リサイクレートによって形成されていて、当該リサイクレートは０〜８ｍｍ及び８〜１６ｍｍの部分を有し、
第２のケースのプロセスでは、骨材は、不活性な建設及び解体廃棄物から製造される２つの部分の混合リサイクレートによって形成されていて、当該リサイクレートは、０〜８ｍｍ及び８〜１６ｍｍの部分を有し、（骨材合計の３０重量％までの）１６ｍｍまでの、より上の部分を有する天然骨材と又は０〜８ｍｍ及び８〜１６ｍｍの部分を有する２つの部分のコンクリートリサイクレートとを組み合わせて有し、
第３のケースのプロセスでは、骨材の１００重量％が、１〜８ｍｍ及び８〜１６ｍｍの部分を有する２つの部分のコンクリートリサイクレートによって形成されていて、そして、
第４のケースのプロセスでは、骨材は、（骨材合計の３０重量％までの）１６ｍｍまでの、より上の部分を有する天然骨材と組み合わせて、０〜８ｍｍ及び８〜１６ｍｍの部分を有する２つの部分のコンクリートリサイクレートによって形成されている。
当業者に明らかなように、間隔、又は、より具体的には、これらの構成材の量と同様に、個々の構成材が添加される間の期間は、硬化したコンクリート及びその機械的及び物理的パラメーターの技術的要求によって決定され、そして、下記の全体の間隔の範囲内で変化できる。同様に、他の例におけるリサイクレート／リサイクレート（複数）の、より上の部分、及び／又は、天然骨材の、より上の部分は、１６ｍｍより大きくてもよい。
【００５３】
骨材の範囲内で類似して、他の変形では、不活性な建設及び解体廃棄物から製造されるレンガ又はセラミック又は混合リサイクレートを、コンクリートリサイクレートと、及び、３０重量％までの天然骨材と、組合せることが可能である。好ましくは、不活性な建設及び解体廃棄物から製造されるレンガ又はセラミック又は混合リサイクレートが、ミキサーに最初に添加され、その後、コンクリートリサイクレートが、その後、天然骨材が添加される。不活性な建設及び解体廃棄物から製造されるレンガ、セラミック又は混合リサイクレートは、同様の特性及び挙動を有し、それ故に、相互に互換性があるか、又は、一緒に混合できる。
【００５４】
様々なタイプ及び／又は部分の建設及び解体廃棄物からの一団のリサイクレート及び／又は一団の天然骨材の間に、又はそれらと同時に、全体の一団のマイクロシリカの一部を、ミキサーに連続的に添加できる。
【００５５】
例１
本発明のコンクリートを調製するために、０〜８ｍｍ及び８〜１６ｍｍの部分を有する不活性な建設及び解体廃棄物から製造される２つの部分の混合リサイクレートが、混合アームの半径方向又は二点同時半径方向運動を持つ強制循環ミキサー中で、２０〜４０秒間、混合される。十分な混合後に、全体の一団のマイクロシリカが、一定の混合の下に１０〜１５秒の間に、それに添加され、こうして調製された混合物は、更に４０〜８０秒間、混合される。その後、全体の一団のセメントが、一定の混合の下に、１０〜２０秒の間に、それに添加され、こうして調製された混合物は、更に４０〜８０秒間、混合される。その後、混合物には、一定の混合の下に、４０〜６０秒の間に、（適切ならば、コンクリートで従来使用される少なくとも１つの混和材を含有する）全体の一団の混合水が振りかけられるか、又は、（適切ならば、コンクリートで従来使用される少なくとも１つの混和材を含有する）全体の一団の混合水が、４０〜６０秒の間に、その上に噴霧される。更に８０〜１６０秒の混合後、生コンクリートが調製され、そこでは、骨材の１００重量％が、不活性な建設及び解体廃棄物から製造されるリサイクレートによって形成されている。
【００５６】
そのような生コンクリートの調製用乾燥混合物の調製は、その後、混合水の追加なしで、乾燥リサイクレートを使用して、そして、適切ならば、他の添加される構成材とも一緒に、類似のやり方で、実施される。
【００５７】
例２
本発明のコンクリートを調製するために、０〜８ｍｍ及び８〜１６ｍｍの部分を有する不活性な建設及び解体廃棄物から製造される２つの部分の混合リサイクレートが、混合アームの半径方向又は二点同時半径方向運動を持つ強制循環ミキサー中で、２０〜４０秒間、混合される。十分な混合後に、０〜８ｍｍ及び８〜１６ｍｍの部分を有する２つの部分のコンクリートリサイクレート又は（最大で骨材合計の３０重量％までの）１６ｍｍまでのより上の部分を有する天然骨材が、一定の混合の下にそれに添加され、こうして調製された混合物が更に２０〜４０秒間、混合される。次に、全体の一団のマイクロシリカが、一定の混合の下に１０〜１５秒の間に、それに添加され、こうして調製された混合物は、更に４０〜８０秒間、混合される。十分な混合後に、全体の一団のセメントが、一定の混合の下に、１０〜２０秒の間に、それに添加され、こうして調製された混合物は、更に４０〜８０秒間、混合される。その後、混合物には、一定の混合の下に、４０〜６０秒の間に、（適切ならば、コンクリートで従来使用される少なくとも１つの混和材を含有する）全体の一団の混合水が振りかけられるか、又は、（適切ならば、コンクリートで従来使用される少なくとも１つの混和材を含有する）全体の一団の混合水が、４０〜６０秒の間に、その上に噴霧される。更に８０〜１６０秒の混合後、生コンクリートが調製され、そこでは、骨材の７０〜１００重量％が、不活性な建設及び解体廃棄物から製造されるリサイクレートによって形成されている。
【００５８】
そのような生コンクリートの調製用乾燥混合物は、その後、混合水の追加なしで、乾燥リサイクレートを使用して、そして、適切ならば、他の添加される構成材とも一緒に、類似のやり方で調製される。
【００５９】
例３
本発明のコンクリートを調製するために、１〜８ｍｍ及び８〜１６ｍｍの部分を有する２つの部分の脱塵されたコンクリートリサイクレートが、混合アームの半径方向又は二点同時半径方向運動を持つ強制循環ミキサー中で、２０〜４０秒間、混合される。十分な混合後に、全体の一団のマイクロシリカが、一定の混合の下に１０〜１５秒の間に、それに添加され、こうして調製された混合物は、更に４０〜８０秒間、混合される。十分な混合後に、全体の一団のセメントが、一定の混合の下に、１０〜２０秒の間に、それに添加され、こうして調製された乾燥混合物は、更に４０〜８０秒間、混合される。その後、混合物には、一定の混合の下に、４０〜６０秒の間に、（適切ならば、コンクリートで従来使用される少なくとも１つの混和材を含有する）全体の一団の混合水が振りかけられるか、又は、（適切ならば、コンクリートで従来使用される少なくとも１つの混和材を含有する）全体の一団の混合水が、４０〜６０秒の間に、その上に噴霧される。更に８０〜１６０秒の混合後、生コンクリートが調製され、そこでは、骨材の１００重量％が、不活性な建設及び解体廃棄物から製造されるリサイクレートによって形成されている。
【００６０】
そのような生コンクリートの調製用乾燥混合物は、その後、混合水の追加なしで、乾燥リサイクレートを使用して、そして、適切ならば、他の添加される構成材とも一緒に、類似のやり方で調製される。
【００６１】
例４
本発明のコンクリートを調製するために、０〜８ｍｍ及び８〜１６ｍｍの部分を有する２つの部分のコンクリートリサイクレートが、混合アームの半径方向又は二点同時半径方向運動を持つ強制循環ミキサー中で、２０〜４０秒間、混合される。十分な混合後に、（最大で骨材合計の３０重量％までの）１６ｍｍまでのより上の部分を有する天然骨材が、一定の混合の下にそれに添加され、こうして調製された混合物が更に２０〜４０秒間、混合される。次に、全体の一団のマイクロシリカが、一定の混合の下に１０〜１５秒の間に、それに添加され、こうして調製された混合物は、更に４０〜８０秒間、混合される。十分な混合後に、全体の一団のセメントが、一定の混合の下に、１０〜２０秒の間に、それに添加され、こうして調製された混合物は、更に４０〜８０秒間、混合される。その後、混合物には、一定の混合の下に、４０〜６０秒の間に、（適切ならば、コンクリートで従来使用される少なくとも１つの混和材を含有する）全体の一団の混合水が振りかけられるか、又は、（適切ならば、コンクリートで従来使用される少なくとも１つの混和材を含有する）全体の一団の混合水が、４０〜６０秒の間に、その上に噴霧される。更に８０〜１６０秒の混合後、生コンクリートが調製され、そこでは、骨材の少なくとも７０重量％が、不活性な建設及び解体廃棄物から製造されるリサイクレートによって形成されている。
【００６２】
そのような生コンクリートの調製用乾燥混合物は、その後、混合水の追加なしで、乾燥リサイクレートを使用して、そして、適切ならば、他の添加される構成材とも一緒に、類似のやり方で調製される。
【００６３】
全ての場合で、骨材の最終の構成材（すなわち、リサイクレート又は天然骨材）を添加した後に、そして、こうして調製された混合物にマイクロシリカを添加する前に、骨材の最終の構成材を添加した後に、標準のコンクリートでよく使用されてそしてコンクリートの耐熱及び／又は音響抵抗及び／又は耐火特性を高める少なくとも１つの公知の改善構成材を、混合物に添加することが可能である。そのような混和材は、例えば、軽量人工骨材（例えば、アグロポライト、セラムサイト、エクスパンダイト、発泡パーライトなど）、シンダー、スコリア、ポリスチレン又は少なくとも１つの有機フィラー（例えば、木材おがくず及び削りくず、もみ殻、結束繊維など）などを含む。この混和材は、骨材の３０重量％まで、好ましくは骨材合計の２０重量％まで又は１５重量％までを、構成する。
【００６４】
本発明の方法によって調製された生コンクリートの合計で１１個の特定の例が、これらの生コンクリート及びその後（７日及び２８日後）硬化したコンクリートの試験の結果と共に、下記に示される。これらの例におけるこれらのリサイクルされた材料の部分の比率は、０〜８ｍｍ又は１〜８ｍｍの部分が４０重量％で、８〜１６ｍｍの部分が６０重量％であるが、一般にそれらの比率は、３０：７０〜５０：５０の範囲内にあることができる。０〜８ｍｍ又は１〜８ｍｍの部分を有する建設及び解体廃棄物から製造されるリサイクレートは、例えば、０〜４ｍｍ及び４〜８ｍｍ、又は、１〜４ｍｍ及び４〜８ｍｍのリサイクレートの２つの部分によって形成されることができ；０〜１６ｍｍ又は１〜１６ｍｍの部分を有する建設及び解体廃棄物から製造されるリサイクレートは、例えば、０〜８ｍｍ及び８〜１６ｍｍ、又は、１〜８ｍｍ及び８〜１６ｍｍのリサイクレートの２つの部分によって形成されることができるか、又は、例えば、０〜４ｍｍ、４〜８ｍｍ及び８〜１６ｍｍのこのリサイクレートの３つの部分によって、又は、場合により、それよりも多い部分によって、形成されることができる。
【００６５】
例５
例１に記載の方法によって調製されたものは、１ｍ３のコンクリートであって、０〜８ｍｍ及び８〜１６ｍｍの部分を有する不活性な建設及び解体廃棄物から製造される２つの部分の混合リサイクレート１５０５ｋｇと、４０ｋｇのマイクロシリカ（MICROSILICA-SIOXID（登録商標）、製造業者OFZ, a.s., Istebne, Slovak Republic）と、１９０ｋｇのセメントと、２０５ｋｇの水とを、含有した。
【００６６】
こうして調製された生コンクリートは、ＥＮ１２３５０−２による方法によって、濃度の試験がされた。それによって測定されたスランプ値３５ｍｍは、グレイドＳ１に対応する。更に、ＥＮ１２３５０−７による方法によって、空気含有量が測定された。それによって平均空気含有量３．４％は、標準の非気泡コンクリートに対応する。
【００６７】
ＥＮ１２３９０−３による圧縮強度試験用に、１５０ｍｍキューブが、この生コンクリートから形成された。ＥＮ１２３９０−５による曲げ強度を試験するために、１００ｍｍ×１００ｍｍ×４００ｍｍの寸法を持つプリズムが、形成され、ＣＳＮ（チェコの技術標準）７３  １３２０による体積変化の測定用に、ＩＳＯ１９２０−１０による静的弾性率の測定用に、そして、熱伝導率試験用に、２００ｍｍ×２００ｍｍ×５０ｍｍの寸法を持つプレートが、形成された。コンクリートの硬化後、下記の日に、金型から試験体が除去されて、９５％よりも高い相対湿度及び２０±２℃の温度でエアコン付きのチャンバー中で適切な試験用に保存された。これらの試験では、下記のパラメーターが測定された：圧縮強度（３つの測定の平均）１９．７ＭＰａ（７日後）、圧縮強度（３つの測定の平均）３２．０ＭＰａ（２８日後）、曲げ強度２．６ＭＰａ（２８日後）、体積変化１．２７８％（２８日後）、静的弾性率１２．５ＧＰａ及び熱伝導率０．４６Ｗ／（ｍ．Ｋ）。
【００６８】
更に、ＥＮ１９６−２及びＥＮ１７４４−１によって計算されるようなこのコンクリート中の塩化物含有量は、０．１１８％であった。修正されたRegulation No. 307/2002 Coll. of the State Office for Nuclear Safety on Radiation Protectionの手順によって、天然放射性核種の含有量が２７Ｂｑ／ｋｇと決定され、そして、質量活性度指数は０．４０であった。それによってこれらのパラメーターの両方は、居間又はスペースを持つ建築物中での使用のためのこのRegulationの要求を満たす（質量活性度２２６Ｒａ≦１５０Ｂｑ．ｋｇ−１、質量活性度指数Ｉ≦０．５）。EN 12457 and Regulation of the Ministry of the Environment No. 294/2005 Coll.の手順によれば、その生態毒性は、要求に適合することがわかった。生態毒性の決定のための判定基準は、表１に示される。
【００６９】
【表１】
2020512268.tif 000002
【００７０】
その機械的及び物理的パラメーターを持つこのコンクリートは、ＣＳＮ（チェコの技術標準）ＥＮ２０６による使用仕様Ｘ０、ＸＣ１及びＸＣ２の分類クラスに、及び、強度クラスＣ２０／２５の標準のコンクリートに、対応する。表２を参照。
【００７１】
【表２】
2020512268.tif 000003
【００７２】
例６
例２に記載のプロセスによって、本発明の生コンクリートの合計で７個のサンプルが、調製された。それによって、それらの各々の組成物１ｍ３が、表３に記載される。
【００７３】
【表３】
2020512268.tif 000004
【００７４】
これらのコンクリートは、その後、例５に記載のように試験された。それらのいくつかは、ＥＮ１２３９０−８による圧力下での水の浸透の深さの試験もされて、５０ｍｍの水の浸透の最大深さの要求を満たし、１００サイクルでのＣＳＮ（チェコの技術標準）７３  １３２２による耐霜性試験もされて、最小０．７５の要求を満たし、ＡＳＴＭ  Ｃ１２６０−９４によるアルカリシリカ拡張性試験（２５ｍｍ×２５ｍｍ×２５０ｍｍの寸法を持つプリズム）もされた。これらの試験の結果が、表４に示される。
【００７５】
【表４】
2020512268.tif 000005
【００７６】
表５は、所定のコンクリートがそれらの機械的及び物理的パラメーターに従って属するコンクリートの強度クラス、及び、ＣＳＮ（チェコの技術標準）ＥＮ２０６（表２を参照）によるコンクリート用途の仕様の分類クラスを、示す。
【００７７】
【表５】
2020512268.tif 000006
【００７８】
例７
例４に記載のプロセスによって、本発明の生コンクリートの３個のサンプルが、調製された。それによって、それらの各々の組成物１ｍ３が、表６に記載される。
【００７９】
【表６】
2020512268.tif 000007
【００８０】
これらのコンクリートは、その後、耐霜性試験において５０サイクルで、例５及び例６に記載の試験にかけた。これらの試験の結果が、表７に示される。
【００８１】
【表７】
2020512268.tif 000008
【００８２】
下記の表８は、所定のコンクリートが機械的及び物理的パラメーターに起因して属するコンクリートの強度クラス、及び、ＣＳＮ（チェコの技術標準）ＥＮ２０６（表２を参照）によるこれらのコンクリートの用途の仕様の分類クラスを、示す。
【００８３】
【表８】
2020512268.tif 000009
【００８４】
もしも、８ｍｍのより上の部分を有するコンクリートリサイクレート及び／又は不活性な建設及び解体廃棄物から製造されるレンガ又はセラミック又は混合リサイクレートが、８ｍｍまでのより上の部分を有する天然骨材と可能に組み合わせて、好ましくは、０〜４ｍｍの部分を有する抽出骨材部分と、コンクリートの調製用に使用されるならば、コンクリートの調製は、類似のやり方でなされる−下記の例８〜例１１を参照。その場合には、生コンクリート及び乾燥混合物の組成物は、骨材部分（又は、天然骨材及びリサイクレートの部分）においてのみ、上記の変形とは異なる。
【００８５】
本発明のコンクリート（及びこのコンクリートの調製用乾燥混合物）の調製の４つの例示のプロセスが、下記に記載され、
その第１のケースでは、骨材の１００重量％が、０〜８ｍｍの部分を有する不活性な建設及び解体廃棄物からの混合されたリサイクレートによって形成されており、
第２のケースでは、骨材は、（骨材合計の３０重量％までの）８ｍｍまでの、より上の部分を有する天然骨材と又は０〜８ｍｍの部分を有するコンクリートリサイクレートと組み合わせて、０〜８ｍｍの部分を有する不活性な建設及び解体廃棄物から製造される混合リサイクレートによって形成されていて、
第３のケースでは、骨材の１００重量％が、１〜８ｍｍの部分を有するコンクリートリサイクレートによって形成されていて、そして、
第４のケースでは、骨材は、（骨材合計の３０重量％までの）８ｍｍまでの、より上の部分を有する天然骨材と組み合わせて、０〜８ｍｍの部分を有するコンクリートリサイクレートによって形成されている。
ここでも、当業者に明らかなように、間隔、又は、より具体的には、これらの構成材の量と同様に、個々の構成材が添加される間の期間は、硬化したコンクリート及びその機械的及び物理的パラメーターの技術的要求によって決定され、そして、下記の全体の間隔の範囲内で変化できる。これらのプロセスは、セメント又はコンクリートモルタルと時々言われる従来の例におけるよりもより微細な組織を持つコンクリートの調製という結果になるであろう。それらの組成物は、リサイクレート／リサイクレート（複数）の部分を除いて、従来の例におけるものと同じである。
【００８６】
骨材材料の範囲内で、他の変形では、レンガ又はセラミック又は混合リサイクレートを、コンクリートリサイクレートと、及び、３０重量％までの天然骨材と、類似のやり方で組合せることも可能である。好ましくは、不活性な建設及び解体廃棄物から製造されるレンガ又はセラミック又は混合リサイクレートが、ミキサーに最初に添加され、その後、コンクリートリサイクレートが、その後、天然骨材が添加される。不活性な建設及び解体廃棄物から製造されるレンガ、セラミック又は混合リサイクレートは、同様の特性及び挙動を有し、それ故に、相互に互換性があるか、又は、一緒に混合できる。
【００８７】
例８
本発明のコンクリートを調製するために、０〜８ｍｍの部分を有する不活性な建設及び解体廃棄物から製造される混合リサイクレートが、混合アームの半径方向又は二点同時半径方向運動を持つ強制循環ミキサー中で、２０〜４０秒間、混合される。十分な混合後に、全体の一団のマイクロシリカが、一定の混合の下に１０〜１５秒の間に、それに添加され、こうして調製された混合物は、更に４０〜８０秒間、混合される。次に、全体の一団のセメントが、一定の混合の下に、１０〜２０秒の間に、それに添加され、こうして調製された混合物は、更に４０〜８０秒間、混合される。その後、混合物には、一定の混合の下に、４０〜６０秒の間に、（適切ならば、コンクリートで従来使用される少なくとも１つの混和材を含有する）全体の一団の混合水が振りかけられるか、又は、（適切ならば、コンクリートで従来使用される少なくとも１つの混和材を含有する）全体の一団の混合水が、４０〜６０秒の間に、その上に噴霧される。更に８０〜１６０秒の混合後、生コンクリートが調製され、そこでは、骨材の１００重量％が、不活性な建設及び解体廃棄物から製造されるリサイクレートによって形成されている。
【００８８】
そのような生コンクリートの調製用乾燥混合物の調製は、その後、混合水の追加なしで、乾燥リサイクレートを使用して、そして、適切ならば、他の添加される構成材とも一緒に、類似のやり方で、実施される。
【００８９】
例９
本発明のコンクリートを調製するために、０〜８ｍｍの部分を有する不活性な建設及び解体廃棄物から製造される混合リサイクレートが、混合アームの半径方向又は二点同時半径方向運動を持つ強制循環ミキサー中で、２０〜４０秒間、混合される。十分な混合後に、０〜８ｍｍの部分を有するコンクリートリサイクレート又は（最大で骨材合計の３０重量％までの）８ｍｍまでのより上の部分を有する天然骨材が、一定の混合の下にそれに添加され、こうして調製された混合物が更に２０〜４０秒間、混合される。次に、全体の一団のマイクロシリカが、一定の混合の下に１０〜１５秒の間に、それに添加され、こうして調製された混合物は、更に４０〜８０秒間、混合される。十分な混合後に、全体の一団のセメントが、一定の混合の下に、１０〜２０秒の間に、それに添加され、こうして調製された混合物は、更に４０〜８０秒間、混合される。その後、混合物には、一定の混合の下に、４０〜６０秒の間に、（適切ならば、コンクリートで従来使用される少なくとも１つの混和材を含有する）全体の一団の混合水が振りかけられるか、又は、（適切ならば、コンクリートで従来使用される少なくとも１つの混和材を含有する）全体の一団の混合水が、４０〜６０秒の間に、その上に噴霧される。更に８０〜１６０秒の混合後、生コンクリートが調製され、そこでは、骨材の７０〜１００重量％が、不活性な建設及び解体廃棄物から製造されるリサイクレートによって形成されている。
【００９０】
そのような生コンクリートの調製用乾燥混合物の調製は、その後、混合水の追加なしで、乾燥リサイクレートを使用して、そして、適切ならば、他の添加される構成材とも一緒に、類似のやり方で、実施される。
【００９１】
例１０
本発明のコンクリートを調製するために、１〜８ｍｍの部分を有する脱塵されたコンクリートリサイクレートが、混合アームの半径方向又は二点同時半径方向運動を持つ強制循環ミキサー中で、２０〜４０秒間、混合される。十分な混合後に、全体の一団のマイクロシリカが、一定の混合の下に１０〜１５秒の間に、それに添加され、こうして調製された混合物は、更に４０〜８０秒間、混合される。十分な混合後に、全体の一団のセメントが、一定の混合の下に、１０〜２０秒の間に、それに添加され、こうして調製された乾燥混合物は、更に４０〜８０秒間、混合される。その後、混合物には、一定の混合の下に、４０〜６０秒の間に、（適切ならば、コンクリートで従来使用される少なくとも１つの混和材を含有する）全体の一団の混合水が振りかけられるか、又は、（適切ならば、コンクリートで従来使用される少なくとも１つの混和材を含有する）全体の一団の混合水が、４０〜６０秒の間に、その上に噴霧される。更に８０〜１６０秒の混合後、生コンクリートが調製され、そこでは、骨材の１００重量％が、不活性な建設及び解体廃棄物から製造されるリサイクレートによって形成されている。
【００９２】
そのような生コンクリートの調製用乾燥混合物の調製は、その後、混合水の追加なしで、乾燥リサイクレートを使用して、そして、適切ならば、他の添加される構成材とも一緒に、類似のやり方で、実施される。
【００９３】
例１１
本発明のコンクリートを調製するために、０〜８ｍｍの部分を有するコンクリートリサイクレートが、混合アームの半径方向又は二点同時半径方向運動を持つ強制循環ミキサー中で、２０〜４０秒間、混合される。十分な混合後に、（最大で骨材合計の３０重量％までの）８ｍｍまでのより上の部分を有する天然骨材が、一定の混合の下にそれに添加され、こうして調製された混合物が更に２０〜４０秒間、混合される。その後、全体の一団のマイクロシリカが、一定の混合の下に１０〜１５秒の間に、それに添加され、こうして調製された混合物は、更に４０〜８０秒間、混合される。十分な混合後に、全体の一団のセメントが、一定の混合の下に、１０〜２０秒の間に、それに添加され、こうして調製された混合物は、更に４０〜８０秒間、混合される。その後、混合物には、一定の混合の下に、４０〜６０秒の間に、（適切ならば、コンクリートで従来使用される少なくとも１つの混和材を含有する）全体の一団の混合水が振りかけられるか、又は、（適切ならば、コンクリートで従来使用される少なくとも１つの混和材を含有する）全体の一団の混合水が、４０〜６０秒の間に、その上に噴霧される。更に８０〜１６０秒の混合後、生コンクリートが調製され、そこでは、骨材の少なくとも７０重量％が、不活性な建設及び解体廃棄物から製造されるリサイクレートによって形成されている。
【００９４】
そのような生コンクリートの調製用乾燥混合物の調製は、その後、混合水の追加なしで、乾燥リサイクレートを使用して、そして、適切ならば、他の添加される構成材とも一緒に、類似のやり方で、実施される。
【００９５】
これらの場合でも、骨材の最終の構成材（すなわち、リサイクレート又は天然骨材）を添加した後に、そして、こうして調製された混合物にマイクロシリカを添加する前に、標準のコンクリートでよく使用されてそしてコンクリートの耐熱及び／又は音響抵抗及び／又は耐火特性を高める少なくとも１つの公知の改善構成材を、混合物に添加することが可能である。そのような混和材は、例えば、軽量人工骨材（例えば、アグロポライト、セラムサイト、エクスパンダイト、発泡パーライトなど）、シンダー、スコリア、ポリスチレン又は少なくとも１つの有機フィラー（例えば、木材おがくず、削りくず、もみ殻、結束繊維など）などを含む。この混和材は、骨材の３０重量％まで、好ましくは骨材合計の２０重量％まで又は１５重量％までを、構成する。
【００９６】
上述の例に記載の骨材の０〜１６ｍｍの部分は、本発明に限定されていない。なぜなら、不活性な建設及び解体廃棄物から製造されるリサイクレート及び天然骨材の両方が、より大きいより上の部分を有することができるからである。
【００９７】
いかなる上述の形態の変形において、一団のセメントの一部を、セメントの置換物に、例えば、粉末化スラグ（粉末−粒状の溶鉱炉スラグ−ＧＧＢＳ又はＧＧＢＦＳ）に、及び／又は、フライアッシュに、又は、少なくとも２つのそのような置換物の混合物（生コンクリート中のセメント：セメントの置換物の比率が３０：７０〜７０：３０であるもの）に、交換することが可能である。その時、セメント及びセメントの置換物の合計量は、それぞれの例でリストされたセメント単独の量（すなわち、１３５〜４００ｋｇ／ｍ３以上の生コンクリート、又は、６００ｋｇ／ｍ３までの生コンクリート）と同じである。セメント及びセメントの置換物は、別々に、同時に又は連続的にいかなる順番で、混合物に添加される（最初にセメントの置換物を添加してその後にセメントを添加するのが好ましいが、必要ではない）か、又は、上記組成物のプレ混合物の形態で添加される。
【００９８】
骨材の最終部分の後にのみマイクロシリカがミキサーに添加される上記の形態の変形に加えて、他の変形では、全体の一団の骨材と同様に、全体の一団のマイクロシリカは、（同じか又は異なるサイズの）２つ以上のより小さい部分に分割でき、そして、マイクロシリカの個々の部分は、様々なタイプ及び／又は部分の建設及び解体廃棄物から製造されるリサイクレート又は全体の一団の骨材の個々の部分の追加後に、連続的に添加できるか、又は、一団のマイクロシリカの少なくともいくつかの部分は、リサイクレート又は全体の一団の骨材のいくつかの部分と同時に添加できる。
【００９９】
例１２
本発明のコンクリートを調製するために、第１の部分（例えば、０〜８ｍｍの部分）の及び／又は第１の組成物の不活性な建設及び解体廃棄物から製造されるリサイクレートが、強制循環ミキサー中で、２０〜４０秒間、混合され、その後、マイクロシリカの全体の一団の第１部分が、１０〜１５秒の間に、添加され、こうして調製された混合物は、２０〜６０秒間、混合される。その後、一定の混合の下に、天然骨材又は第２の部分（例えば、８〜１６ｍｍの部分）の及び／又は第２の組成物の不活性な建設及び解体廃棄物から製造されるリサイクレートが、それに添加され、こうして調製された混合物が、２０〜４０秒間、混合される。その後、一団のマイクロシリカの第２部分が、１０〜１５秒の間に、それに添加され、それによって、全体の一団の骨材は、生コンクリートの１０００〜２０００ｋｇ／ｍ３であり、全体の一団のマイクロシリカは２８〜５２ｋｇである。こうして調製された混合物は、更に４０〜８０秒間、混合され、その後、一定の混合の下に、１０〜２０秒の間に、それに、１３５〜４００ｋｇのセメントが添加されるか、又は、比率３０：７０〜７０：３０で粉末−粒状の溶鉱炉スラグ（ＧＧＢＳ又はＧＧＢＦＳ）及び／又はフライアッシュなどのセメントの少なくとも１つの置換物と組み合わせて合計で１３５〜６００ｋｇのセメントが添加される。こうして調製された混合物は、更に４０〜８０秒間、混合され、するとすぐ、それには、一定の混合の下に、４０〜６０秒の間に、１３５〜２５０ｋｇの混合水が振りかけられるか、又は、この量の混合水が、４０〜６０秒の間に、その上に噴霧される。更に８０〜１６０秒の混合後、生コンクリートが調製され、そこでは、骨材の１００％までが、不活性な建設及び解体廃棄物から製造されるリサイクレートによって形成されている。
【０１００】
セメント及びセメントの少なくとも１つの置換物は、別々に、同時に又は連続的にいかなる順番で、混合物に添加される（最初にセメントの置換物を添加してその後にセメントを添加するのが好ましいが、必要ではない）か、又は、セメント：セメントの置換物の比率３０：７０〜７０：３０を有するプレ混合物の形態で添加される。
【０１０１】
コンクリートの他の構成材の量及びそれらの部分は、この変形において、例１〜例１１と同じである。
【０１０２】
類似のやり方で、１つの部分又は１つの組成物の不活性な建設及び解体廃棄物から製造されるリサイクレートが使用される変形では、その量は、（同じか又は異なる）２つ以上の一団（バッチ）に分割でき、そして、これらの一団は、２つ以上の一団のマイクロシリカと一緒に又は交互に、ミキサーに運搬することができる（例えば、例１３〜１５を参照）。
【０１０３】
例１３
本発明のコンクリートを調製するために、不活性な建設及び解体廃棄物から製造されるリサイクレートで構成されている全体の一団の骨材の第１部分が、強制循環ミキサー中で、２０〜４０秒間、混合され、その後、マイクロシリカの全体の一団の第１部分が、１０〜１５秒の間に、それに添加され、こうして調製された混合物は、２０〜６０秒間、混合される。その後、一定の混合の下に、天然骨材の又は不活性な建設及び解体廃棄物から製造されるリサイクレートで構成されている骨材の残りの部分が、それに添加され、こうして調製された混合物が、２０〜４０秒間、混合される。その後、マイクロシリカの第２部分が、１０〜１５秒の間に、それに添加され、それによって、骨材の合計量は、生コンクリートの１０００〜２０００ｋｇ／ｍ３であり、全体の一団のマイクロシリカは、生コンクリートの２８〜５２ｋｇ／ｍ３である。こうして調製された混合物は、更に４０〜８０秒間、混合され、その後、一定の混合の下に、１０〜２０秒の間に、混合物に、１３５〜４００ｋｇのセメントが添加されるか、又は、３０：７０〜７０：３０の範囲の比率で粉末−粒状の溶鉱炉スラグ（ＧＧＢＳ  ｎｅｂｏ  ＧＧＢＦＳ）及び／又はフライアッシュなどのセメントの少なくとも１つの置換物と組み合わせて合計で１３５〜６００ｋｇのセメントが添加される。こうして調製された混合物は、更に４０〜８０秒間、混合され、するとすぐ、それには、一定の混合の下に、４０〜６０秒の間に、１３５〜２５０ｋｇの混合水が振りかけられるか、又は、この量の混合水が、４０〜６０秒の間に、その上に噴霧される。更に８０〜１６０秒の混合後、生コンクリートが調製され、そこでは、骨材の１００％までが、不活性な建設及び解体廃棄物から製造されるリサイクレートによって形成されている。
【０１０４】
セメント及びセメントの少なくとも１つの置換物は、別々に、同時に又は連続的にいかなる順番で、混合物に添加される（最初にセメントの置換物を添加してその後にセメントを添加するのが好ましいが、必ずしも必要ではない）か、又は、セメント：セメントの置換物の比率３０：７０〜７０：３０を有するプレ混合物の形態で添加される。
【０１０５】
コンクリートの他の構成材の量及びそれらの部分は、この変形において、例１〜例１１と同じである。
【０１０６】
例１４
本発明のコンクリートを調製するために、第１の部分（例えば、０〜４ｍｍの部分）及び／又は第１の組成物の不活性な建設及び解体廃棄物から製造されるリサイクレートが、強制循環ミキサー中で、２０〜４０秒間、混合され、その後、マイクロシリカの全体の一団の第１部分が、１０〜１５秒の間に、それに添加され、こうして調製された混合物は、２０〜６０秒間、混合される。その後、一定の混合の下に、全体の一団の天然骨材の一部又は第２の部分（例えば、４〜８ｍｍの部分）及び／又は第２の組成物の不活性な建設及び解体廃棄物から製造されるリサイクレートが、混合物に添加され、こうして調製された混合物が、２０〜４０秒間、混合される。その後、全体の一団のマイクロシリカの第２部分が、１０〜１５秒の間に、それに添加され、こうして調製された混合物が、更に２０〜６０秒間、混合される。その後、一定の混合の下に一団の天然骨材の残りの部分又は第３の部分（例えば、８〜１６ｍｍの部分）及び／又は第３の組成物の不活性な建設及び解体廃棄物から製造されるリサイクレートが、それに添加され、こうして調製された混合物が、２０〜４０秒間、混合され、全体の一団のマイクロシリカの第３部分が、１０〜１５秒の間に、それに添加され、それによって、骨材の合計量は、生コンクリートの１０００〜２０００ｋｇ／ｍ３であり、全体の一団のマイクロシリカは、生コンクリートの２８〜５２ｋｇ／ｍ３である。こうして調製された混合物は、更に４０〜８０秒間、混合され、その後、一定の混合の下に、１０〜２０秒の間に、混合物に、１３５〜４００ｋｇのセメントが添加されるか、又は、生コンクリート中に３０：７０〜７０：３０の範囲の比率のセメント：セメントの置換物の粉末−粒状の溶鉱炉スラグ（ＧＧＢＳ  ｎｅｂｏ  ＧＧＢＦＳ）及び／又はフライアッシュなどのセメントの少なくとも１つの置換物と組み合わせて合計で１３５〜６００ｋｇのセメントが添加される。こうして調製された混合物は、更に４０〜８０秒間、混合され、するとすぐ、それには、一定の混合の下に、４０〜６０秒の間に、１３５〜２５０ｋｇの混合水が振りかけられるか、又は、この量の混合水が、４０〜６０秒の間に、その上に噴霧される。更に８０〜１６０秒の混合後、生コンクリートが調製され、そこでは、骨材の１００％までが、不活性な建設及び解体廃棄物から製造されるリサイクレートによって形成されている。
【０１０７】
セメント及びセメントの少なくとも１つの置換物は、別々に、同時に又は連続的にいかなる順番で、混合物に添加される（最初にセメントの置換物を添加してその後にセメントを添加するのが好ましいが、必要ではない）か、又は、セメント：セメントの置換物の比率３０：７０〜７０：３０を有するプレ混合物の形態で添加される。
【０１０８】
コンクリートの他の構成材の量及びそれらの部分は、この変形において、例１〜例１１と同じである。
【０１０９】
例１５
本発明のコンクリートを調製するために、不活性な建設及び解体廃棄物から製造されるリサイクレートによって形成されている全体の一団の骨材の第１部分が、強制循環ミキサー中で、２０〜４０秒間、混合され、その後、マイクロシリカの全体の一団の第１部分が、１０〜１５秒の間に、それに添加され、こうして調製された混合物は、２０〜６０秒間、混合される。次に、一定の混合の下に、天然骨材によって又は全体の一団の骨材の第１部分として同じ組成物及び／又は部分の不活性な建設及び解体廃棄物から製造されるリサイクレートによって形成されている全体の一団の骨材の第２部分が、混合物に添加され、こうして調製された混合物が、２０〜４０秒間、混合される。その後、全体の一団のマイクロシリカの第２部分が、１０〜１５秒の間に、それに添加される。こうして調製された混合物が、更に２０〜６０秒間、混合される。その後、一定の混合の下に天然骨材によって又は全体の一団の骨材の第１部分として同じ組成物及び／又は部分の不活性な建設及び解体廃棄物から製造されるリサイクレートによって形成されている全体の一団の骨材の第３部分が、混合物に添加され、こうして調製された混合物が、２０〜４０秒間、混合される。その後、全体の一団のマイクロシリカの第３部分が、１０〜１５秒の間に、それに添加され、それによって、全体の一団の骨材は、生コンクリートの１０００〜２０００ｋｇ／ｍ３であり、全体の一団のマイクロシリカは、生コンクリートの２８〜５２ｋｇ／ｍ３である。こうして調製された混合物は、更に４０〜８０秒間、混合され、その後、一定の混合の下に、１０〜２０秒の間に、混合物に、１３５〜４００ｋｇのセメントが添加されるか、又は、生コンクリート中に３０：７０〜７０：３０の範囲の比率のセメント：セメントの置換物の粉末−粒状の溶鉱炉スラグ（ＧＧＢＳ又はＧＧＢＦＳ）及び／又はフライアッシュなどのセメントの少なくとも１つの置換物と組み合わせて合計で１３５〜６００ｋｇのセメントが添加される。こうして調製された混合物は、更に４０〜８０秒間、混合され、するとすぐ、それには、一定の混合の下に、４０〜６０秒の間に、１３５〜２５０ｋｇの混合水が振りかけられるか、又は、この量の混合水が、４０〜６０秒の間に、その上に噴霧される。更に８０〜１６０秒の混合後、生コンクリートが調製され、そこでは、骨材の１００％までが、不活性な建設及び解体廃棄物から製造されるリサイクレートによって形成されている。
【０１１０】
セメント及びセメントの少なくとも１つの置換物は、別々に、同時に又は連続的にいかなる順番で、混合物に添加される（最初にセメントの置換物を添加してその後にセメントを添加するのが好ましいが、必要ではない）か、又は、セメント：セメントの置換物の比率３０：７０〜７０：３０を有するプレ混合物の形態で添加される。
【０１１１】
コンクリートの他の構成材の量及びそれらの部分は、この変形において、例１〜例１１と同じである。
【０１１２】
本発明のコンクリートの全てのタイプは、（コンクリートを噴霧することを含む）手動及び機械処理の両方のために設計され、プレーンコンクリート及び鉄筋コンクリートの両方からの従来のコンクリート構造用に適切である。家屋、ホテル、住居用建物、事務所建築物、工業用建築物、製造ホール、専用施設、医療施設などの建設用の生コンクリート（輸送コンクリート）又は柱及び支柱、フロア、６ｍまでの長さのリンテル、ベース、スクリーディングなどのそれらのパーツの建設用の生コンクリート（輸送コンクリート）に加えて、これらのコンクリートは、例えば、コンクリートブロック及びレンガ、舗装ブロック、スラブ、ブロック、縁石、庭園建築物の様々なエレメント、天井梁及びインサートなどのコンクリート製品及びプレハブ要素の製造用にも、使用できる。
【０１１３】
更に、全ての変形でのコンクリートは、それらが調製されたものと同じ方法を使用して、１００％リサイクル可能である。
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
１ｍ３中に、１３５〜２５０ｋｇの水と、１３５〜４００ｋｇのセメント又はセメント：セメントの置換物の比率が３０：７０〜７０：３０の１３５〜６００ｋｇのセメントとセメントの置換物との混合物と、２８〜５２ｋｇのマイクロシリカと、１０００〜２０００ｋｇの骨材とを含有することを特徴とする、生コンクリートであって、
それによって、骨材の４０〜１００％が、不活性な建設及び解体廃棄物から製造されるリサイクレートによって形成されており、骨材の０〜３０％が、天然骨材によって形成されており、そして、骨材の０〜３０％が、コンクリートの耐熱及び／又は音響抵抗及び／又は耐火特性を改善する少なくとも１つの構成材によって形成されており、それによって、マイクロシリカが、リサイクレートの粒子を覆い、そして、それらの中の細孔を満たし、そして、セメント化合物が、マイクロシリカですでに被覆されたリサイクレートの粒子に付着している、前記の生コンクリート。
【請求項２】
骨材の７０〜１００％が、不活性な建設及び解体廃棄物から製造されるリサイクレートによって形成されており、そして、骨材の０〜３０％が、天然骨材によって形成されていることを特徴とする、請求項１に記載の生コンクリート。
【請求項３】
骨材の１００％が、不活性な建設及び解体廃棄物から製造されるリサイクレートによって形成されていることを特徴とする、請求項１又は２に記載の生コンクリート。
【請求項４】
不活性な建設及び解体廃棄物から製造されるリサイクレートが、少なくとも大部分の粉砕レンガから成る又は完全に成る２つの部分のレンガリサイクレートによって形成されているか、又は、セラミック建物及び付属物からの少なくとも大部分の粉砕セラミックから成る又は完全に成るセラミックリサイクレートによって形成されているか、又は、０〜８及び８〜１６ｍｍの部分を有する、混合された建設及び解体廃棄物からの破片によって形成されている、不活性な建設及び解体廃棄物から製造される混合リサイクレートよって形成されており、それによって、これらの部分の相互比が３０：７０〜５０：５０であり、及び／又は、
不活性な建設及び解体廃棄物から製造されるリサイクレートが、２つの部分のコンクリートリサイクレートによって形成されていて、それは、０〜８及び８〜１６ｍｍの部分を有する、少なくとも大部分の粉砕コンクリート又は他の粉砕セメント含有材料から成る又は完全に成り、それによって、これらの部分の相互比が３０：７０〜５０：５０であるか、又は、それは、１〜８ｍｍ及び８〜１６ｍｍの部分を有する２つの部分のコンクリートリサイクレートによって形成されていて、それによって、これらの部分の相互比が３０：７０〜５０：５０である、
ことを特徴とする、請求項１〜３のいずれかに記載の生コンクリート。
【請求項５】
前記リサイクレートが、少なくとも大部分の粉砕レンガから成る又は完全に成るレンガリサイクレートによって形成されているか、又は、セラミック建物又は付属物からの少なくとも大部分の粉砕セラミックから成る又は完全に成るセラミックリサイクレートによって形成されているか、又は、０〜８ｍｍの部分を有する、混合された建設及び解体廃棄物からの破片によって形成されている、不活性な建設及び解体廃棄物から製造される混合リサイクレートによって形成されており、及び／又は、０〜８又は１〜８ｍｍの部分を有する、少なくとも大部分の粉砕コンクリート又は他の粉砕セメント含有材料から成る又は完全に成るコンクリートリサイクレートによって形成されている、
ことを特徴とする、請求項１〜３のいずれかに記載の生コンクリート。
【請求項６】
不活性な建設及び解体廃棄物から製造される１０００〜１７４０ｋｇのレンガ又はセラミック又は混合リサイクレートを含有することを特徴とする、請求項４又は５に記載の生コンクリート。
【請求項７】
１８０〜２３０ｋｇの水と、１７０〜２１０ｋｇのセメント又はセメント：セメントの置換物の比率が３０：７０〜７０：３０の１７０〜６００ｋｇのセメントとセメントの置換物との混合物と、３５〜４５ｋｇのマイクロシリカと、不活性な建設及び解体廃棄物から製造される１３５５〜１６５５ｋｇのレンガ又はセラミック又は混合リサイクレートとを含有することを特徴とする、請求項６に記載の生コンクリート。
【請求項８】
不活性な建設及び解体廃棄物から製造される６９５〜１３９５ｋｇのレンガ又はセラミック又は混合リサイクレートと、２６０〜５７０ｋｇの天然骨材とを含有することを特徴とする、請求項４又は５に記載の生コンクリート。
【請求項９】
１７０〜２３０ｋｇの水と、１７０〜２５５ｋｇのセメント又はセメント：セメントの置換物の比率が３０：７０〜７０：３０の１７０〜６００ｋｇのセメントとセメントの置換物との混合物と、３５〜４５ｋｇのマイクロシリカと、不活性な建設及び解体廃棄物から製造される９４５〜１２５０ｋｇのレンガ又はセラミック又は混合リサイクレートと、３５０〜５１５ｋｇの天然骨材とを含有することを特徴とする、請求項８に記載の生コンクリート。
【請求項１０】
不活性な建設及び解体廃棄物から製造される５２５〜１０９０ｋｇのレンガ又はセラミック又は混合リサイクレートと、４５０〜１０６５ｋｇのコンクリートリサイクレートとを含有することを特徴とする、請求項４又は５に記載の生コンクリート。
【請求項１１】
１６５〜２５０ｋｇの水と、１７０〜２５５ｋｇのセメント又はセメント：セメントの置換物の比率が３０：７０〜７０：３０の１７０〜６００ｋｇのセメントとセメントの置換物との混合物と、３５〜４５ｋｇのマイクロシリカと、不活性な建設及び解体廃棄物から製造される６８５〜１０７５ｋｇのレンガ又はセラミック又は混合リサイクレートと、４５０〜８４５ｋｇのコンクリートリサイクレートとを含有することを特徴とする、請求項１０に記載の生コンクリート。
【請求項１２】
８２０〜１５２５ｋｇのコンクリートリサイクレートと、３５０〜６００ｋｇの天然骨材とを含有することを特徴とする、請求項４又は５に記載の生コンクリート。
【請求項１３】
１５５〜２２０ｋｇの水と、１７０〜２５５ｋｇのセメント又はセメント：セメントの置換物の比率が３０：７０〜７０：３０の１３５〜６００ｋｇのセメントとセメントの置換物との混合物と、３５〜４５ｋｇのマイクロシリカと、１０２５〜１３２０ｋｇのコンクリートリサイクレートと、４５０〜５８５ｋｇの天然骨材とを含有することを特徴とする、請求項１２に記載の生コンクリート。
【請求項１４】
一団のセメント又はセメントとセメントの置換物との混合物の５重量％までの合計量で、コンクリート用の少なくとも１つの混和材又は２つ以上の混和材の混合物を更に含有することを特徴とする、請求項１〜１３のいずれかに記載の生コンクリート。
【請求項１５】
改善構成材が、軽量人工骨材、シンダー、スコリア、ポリスチレン、有機フィラーから成る群から選択される少なくとも１つの構成材であることを特徴とする、請求項１に記載の生コンクリート。
【請求項１６】
１３５〜４００ｋｇのセメント又はセメント：セメントの置換物の比率が３０：７０〜７０：３０の１３５〜６００ｋｇのセメントとセメントの置換物との混合物と、２８〜５２ｋｇのマイクロシリカと、１０００〜２０００ｋｇの骨材とを含有し、それによって、骨材の４０〜１００％が、不活性な建設及び解体廃棄物から製造されるリサイクレートによって形成されており、骨材の０〜３０％が、天然骨材によって形成されており、そして、骨材の０〜３０％が、コンクリートの耐熱及び／又は音響抵抗及び／又は耐火特性を改善する少なくとも１つの構成材によって形成されており、それによって、マイクロシリカが、リサイクレートの粒子を覆い、そして、それらの中の細孔を満たすことを特徴とする、請求項１〜３のいずれかに記載の生コンクリート１ｍ３の調製用乾燥混合物。
【請求項１７】
不活性な建設及び解体廃棄物から製造されるリサイクレートを使用する生コンクリート１ｍ３の調製方法であって、
４０重量％〜１００重量％が不活性な建設及び解体廃棄物から製造されるリサイクレートで作られている骨材１０００〜２０００ｋｇが、強制循環ミキサー中で２０〜４０秒間、混合され、
十分な混合後に、２８〜５２ｋｇのマイクロシリカが、一定の混合の下に１０〜１５秒の間に、それに添加され、
こうして調製された混合物が、４０〜８０秒間、混合され、それによって、マイクロシリカが、リサイクレートの粒子を覆い、そして、製造されるコンクリートの全体の格子構造と同様にその中の細孔を満たし、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、
それによって、こうして調製された混合物が、更に４０〜８０秒間、混合され、するとすぐに、混合物には、一定の混合の下に、４０〜６０秒間１３５〜２５０ｋｇの混合水が振りかけられるか、又は、この量の混合水が、４０〜６０秒の間に、それの上に噴霧され、それによって、セメントの置換物の表面及び／又はセメントの表面は、徐々に濡れて、徐々に形成されるセメント化合物が、マイクロシリカですでに被覆されたリサイクレートの粒に付着し、そして、
更に８０〜１６０秒の混合後、生コンクリートが調製される、
ことを特徴とする、前記の調製方法。
【請求項１８】
少なくとも大部分の粉砕レンガから成る又は完全に成る１０００〜１７４０ｋｇの２つの部分のレンガリサイクレートか、又は、セラミック建物又は付属物からの少なくとも大部分の粉砕セラミックから成る又は完全に成るこの量のセラミックリサイクレートか、又は、混合された建設及び解体廃棄物からの破片によって形成されている不活性な建設及び解体廃棄物から製造されるこの量の混合リサイクレートであって、当該リサイクレートが０〜８ｍｍ及び８〜１６ｍｍの部分を有し、それによってこれらの部分の相互比が３０：７０〜５０：５０であるものが、強制循環ミキサー中で２０〜４０秒間、混合され、
更に８０〜１６０秒の混合後、生コンクリートが調製され、そこでは、骨材の１００％が、不活性な建設及び解体廃棄物から製造されるレンガ、セラミック又は混合リサイクレートによって形成されている、
ことを特徴とする、請求項１７に記載の生コンクリートの調製方法。
【請求項１９】
不活性な建設及び解体廃棄物から製造される１３５５〜１６６０ｋｇの２つの部分のレンガ又はセラミック又は混合リサイクレートが、強制循環ミキサー中で２０〜４０秒間、混合され、
十分な混合後に、３５〜４５ｋｇのマイクロシリカが、一定の混合の下に１０〜１５秒の間に、それに添加され、
こうして調製された混合物が、４０〜８０秒間、混合され、
十分な混合後に、１０〜２０秒の間に、一定の混合の下に、１７０〜２１０ｋｇのセメントが、それに添加されるか、又は、１７０〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、
それによって、こうして調製された混合物が、更に４０〜８０秒間、混合され、
するとすぐに、それには、一定の混合の下に、４０〜６０秒の間に１８０〜２３０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の１００％が、不活性な建設及び解体廃棄物から製造されるレンガ、セラミック又は混合リサイクレートによって形成されている、
ことを特徴とする、請求項１８に記載の生コンクリートの調製方法。
【請求項２０】
少なくとも大部分の粉砕レンガから成る又は完全に成る１０００〜１７４０ｋｇのレンガリサイクレートか、又は、セラミック建物又は付属物からの少なくとも大部分の粉砕セラミックから成る又は完全に成るこの量のセラミックリサイクレートか、又は、混合された建設及び解体廃棄物からの破片によって形成されている不活性な建設及び解体廃棄物から製造されるこの量の混合リサイクレートであって、当該リサイクレートが０〜８ｍｍの部分を有するものが、強制循環ミキサー中で２０〜４０秒間、混合される、
ことを特徴とする、請求項１７に記載の生コンクリートの調製方法。
【請求項２１】
０〜８ｍｍの部分を有する、不活性な建設及び解体廃棄物から製造される、１３５５〜１６５５ｋｇのレンガ又はセラミック又は混合リサイクレートが、強制循環ミキサー中で２０〜４０秒間、混合され、
十分な混合後に、３５〜４５ｋｇのマイクロシリカが、１０〜１５秒の間に、一定の混合の下に、それに添加され、
こうして調製された混合物が、４０〜８０秒間、混合され、
十分な混合後に、１０〜２０秒の間に、一定の混合の下に、１７０〜２１０ｋｇのセメントが、それに添加されるか、又は、１７０〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、
こうして調製された混合物が、更に４０〜８０秒間、混合され、
するとすぐに、混合物には、一定の混合の下に、４０〜６０秒間１８０〜２２５ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の１００％が、不活性な建設及び解体廃棄物から製造されるレンガ、セラミック又は混合リサイクレートによって形成されている、
ことを特徴とする、請求項２０に記載の生コンクリートの調製方法。
【請求項２２】
少なくとも大部分の粉砕コンクリート又は他の粉砕セメント含有材料から成る又は完全に成る１０００〜１８００ｋｇの２つの部分のコンクリートリサイクレートであって、当該リサイクレートが１〜８ｍｍ及び８〜１６ｍｍの部分を有し、それによってこれらの部分の相互比が３０：７０〜５０：５０であるものが、強制循環ミキサー中で２０〜４０秒間、混合される、
ことを特徴とする、請求項１７に記載の生コンクリートの調製方法。
【請求項２３】
少なくとも大部分の粉砕コンクリート又は他の粉砕セメント含有材料から成る又は完全に成る１０００〜１８００ｋｇのコンクリートリサイクレートであって、当該リサイクレートが１〜８ｍｍの部分を有するものが、強制循環ミキサー中で２０〜４０秒間、混合される、
ことを特徴とする、請求項１７に記載の生コンクリートの調製方法。
【請求項２４】
請求項１７に記載の生コンクリートの調製方法であって、
少なくとも大部分の粉砕コンクリート又は他のセメント含有材料から成る又は完全に成る、コンクリートリサイクレートから成る不活性な建設及び解体廃棄物からのリサイクレート、又は、混合された不活性な建設及び解体廃棄物から製造される破片から成る、混合リサイクレートから成る不活性の建設及び解体廃棄物からのリサイクレート、又は、セラミック建物および付属要素からの少なくとも大部分の粉砕セラミックから成る又は完全に成る、セラミックリサイクレートから成る不活性な建設及び解体廃棄物からのリサイクレート、又は、少なくとも大部分の粉砕レンガから成る又は完全に成る、レンガリサイクレートから成る不活性な建設及び解体廃棄物からのリサイクレートが、強制循環ミキサー中で２０〜４０秒間、混合され、
十分な混合後に、レンガ、セラミック、混合又はコンクリートリサイクレートが、一定の混合の下に、それに添加され、添加されるリサイクレートは、それが添加されるリサイクレート以外の別のもう１つのタイプであるか、又は、天然骨材が、リサイクレートに添加され、そして、
こうして調製された混合物が、２０〜４０秒間、混合される、
ことを特徴とする、前記の調製方法。
【請求項２５】
６９５ｋｇ〜１３９５ｋｇの２つの部分のレンガリサイクレートか、又は、セラミックリサイクレートか、又は、不活性な建設及び解体廃棄物からの混合リサイクレートであって、０〜８ｍｍ及び８〜１６ｍｍの部分を有し、それによってこれらの部分の相互比が３０：７０〜５０：５０であるものが、強制循環ミキサー中で２０〜４０秒間、混合され、
十分な混合後に、１６ｍｍまでのより上の部分を有する２６０〜５７０ｋｇの天然骨材が、一定の混合の下にそれに添加され、そして、
こうして調製された混合物が、２０〜４０秒間、混合される、
ことを特徴とする、請求項２４に記載の生コンクリートの調製方法。
【請求項２６】
不活性な建設及び解体廃棄物からの９４５ｋｇ〜１２５０ｋｇの２つの部分のレンガ又はセラミック又は混合リサイクレートであって、当該リサイクレートが０〜８ｍｍ及び８〜１６ｍｍの部分を有し、それによってこれらの部分の相互比が３０：７０〜５０：５０であるものが、強制循環ミキサー中で２０〜４０秒間、混合され、
十分な混合後に、１６ｍｍまでのより上の部分を有する３５０〜５１５ｋｇの天然骨材が、一定の混合の下にそれに添加され、そして、
こうして調製された骨材混合物が、２０〜４０秒間、混合され、
十分な混合後に、３５〜４５ｋｇのマイクロシリカが、１０〜１５秒の間に、一定の混合の下に、それに添加され、
こうして調製された混合物が、４０〜８０秒間、混合され、
十分な混合後に、１０〜２０秒の間に、一定の混合の下に、１７０〜２５５ｋｇのセメントが、それに添加されるか、又は、１７０〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒の間に１７０〜２３５ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の少なくとも７０重量％が、不活性な建設及び解体廃棄物から製造されるレンガ、セラミック又は混合リサイクレートによって形成されている、
ことを特徴とする、請求項２５に記載の生コンクリートの調製方法。
【請求項２７】
６９５ｋｇ〜１３９５ｋｇのレンガリサイクレートか、又は、セラミックリサイクレートか、又は、不活性な建設及び解体廃棄物から製造される混合リサイクレートであって、０〜８ｍｍの部分を有するものが、強制循環ミキサー中で２０〜４０秒間、混合され、
十分な混合後に、８ｍｍまでのより上の部分を有する２６０〜５７０ｋｇの天然骨材が、一定の混合の下にそれに添加され、そして、
こうして調製された混合物が、２０〜４０秒間、混合される、
ことを特徴とする、請求項２４に記載の生コンクリートの調製方法。
【請求項２８】
９５０ｋｇ〜１２５０ｋｇのレンガリサイクレート又はセラミックリサイクレート又は混合レンガリサイクレートが、強制循環ミキサー中で２０〜４０秒間、混合され、
十分な混合後に、３５０〜５１５ｋｇの天然骨材が、一定の混合の下にそれに添加され、そして、
こうして調製された混合物が、２０〜４０秒間、混合され、
十分な混合後に、３５〜４５ｋｇのマイクロシリカが、１０〜１５秒の間に、一定の混合の下に、それに添加され、
こうして調製された混合物が、４０〜８０秒間、混合され、
十分な混合後に、１０〜２０秒の間に、一定の混合の下に、１７０〜２５５ｋｇのセメントが、それに添加されるか、又は、１７０〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒の間に１７０〜２３０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の少なくとも７０重量％が、不活性な建設及び解体廃棄物から製造されるレンガ、セラミック又は混合リサイクレートによって形成されている、
ことを特徴とする、請求項２７に記載の生コンクリートの調製方法。
【請求項２９】
５２５ｋｇ〜１０９０ｋｇの２つの部分のレンガリサイクレートか、又は、セラミックリサイクレートか、又は、不活性な建設及び解体廃棄物から製造される混合リサイクレートであって、当該リサイクレートが０〜８ｍｍ及び８〜１６ｍｍの部分を有し、それによってこれらの部分の相互比が３０：７０〜５０：５０であるものが、強制循環ミキサー中で２０〜４０秒間、混合され、
十分な混合後に、少なくとも大部分の粉砕コンクリート又は他の粉砕セメント含有材料から成る又は完全に成る４５０〜１０６５ｋｇの２つの部分のコンクリートリサイクレートあって、当該リサイクートが０〜８ｍｍ及び８〜１６ｍｍの部分を有し、それによってこれらの部分の相互比が３０：７０〜５０：５０であるものが、一定の混合の下にそれに添加され，
こうして調製された混合物が、２０〜４０秒間、混合される、
ことを特徴とする、請求項２４に記載の生コンクリートの調製方法。
【請求項３０】
不活性な建設及び解体廃棄物からの６８５ｋｇ〜１０７５ｋｇの２つの部分のレンガ又はセラミック又は混合リサイクレートが、強制循環ミキサー中で２０〜４０秒間、混合され、
十分な混合後に、４５０〜８４５ｋｇの２つの部分のコンクリートリサイクレートが、一定の混合の下にそれに添加され，
こうして調製された混合物が、２０〜４０秒間、混合され、
十分な混合後に、３５〜４５ｋｇのマイクロシリカが、１０〜１５秒の間に、一定の混合の下に、それに添加され、
こうして調製された混合物が、更に４０〜８０秒間、混合され、そして、
十分な混合後に、１０〜２０秒の間に、一定の混合の下に、１７０〜２５５ｋｇのセメントが、それに添加されるか、又は、１７０〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒間１６５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の１００重量％が、コンクリートリサイクレートと組み合わせて不活性な建設及び解体廃棄物から製造されるレンガ、セラミック又は混合リサイクレートによって形成されている、
ことを特徴とする、請求項２９に記載の生コンクリートの調製方法。
【請求項３１】
５２５ｋｇ〜１０９０ｋｇのレンガリサイクレートか、又は、セラミックリサイクレートか、又は、不活性な建設及び解体廃棄物からの混合リサイクレートであって、当該リサイクレートが０〜８ｍｍの部分を有するものが、強制循環ミキサー中で２０〜４０秒間、混合され、
十分な混合後に、４５０〜１０６５ｋｇのコンクリートリサイクレートが、一定の混合の下にそれに添加され、当該リサイクートが０〜８ｍｍの部分を有し、
こうして調製された混合物が、２０〜４０秒間、混合される、
ことを特徴とする、請求項２４に記載の生コンクリートの調製方法。
【請求項３２】
不活性な建設及び解体廃棄物からの６８５ｋｇ〜１０７５ｋｇのレンガ又はセラミック又は混合リサイクレートが、強制循環ミキサー中で２０〜４０秒間、混合され、
十分な混合後に、０〜８ｍｍの部分を有する４５０〜８４５ｋｇのコンクリートリサイクレートが、一定の混合の下にそれに添加され，そして、
こうして調製された混合物が、２０〜４０秒間、混合され、
十分な混合後に、３５〜４５ｋｇのマイクロシリカが、１０〜１５秒の間に、一定の混合の下に、それに添加され、
こうして調製された混合物が、４０〜８０秒間、混合され、そして、
十分な混合後に、１０〜２０秒の間に、一定の混合の下に、１７０〜２５５ｋｇのセメントが、それに添加されるか、又は、１７０〜６００ｋｇの合計量のセメント及びセメントの少なくとも１つの置換物が、１０〜２０秒間、一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒の間に１６５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の１００重量％が、コンクリートリサイクレートと組み合わせて不活性な建設及び解体廃棄物から製造されるレンガ、セラミック又は混合リサイクレートによって形成されている、
ことを特徴とする、請求項３１に記載の生コンクリートの調製方法。
【請求項３３】
８２０ｋｇ〜１５２５ｋｇの２つの部分のコンクリートリサイクレートであって、当該リサイクレートが０〜８ｍｍ及び８〜１６ｍｍの部分を有し、それによってこれらの部分の相互比が３０：７０〜５０：５０であるものが、強制循環ミキサー中で２０〜４０秒間、混合され、
十分な混合後に、１６ｍｍまでのより上の部分を有する３５０〜６００ｋｇの天然骨材が、一定の混合の下にそれに添加され、そして、
こうして調製された混合物が、２０〜４０秒間、混合される、
ことを特徴とする、請求項２４に記載の生コンクリートの調製方法。
【請求項３４】
１０２５〜１３２０ｋｇの２つの部分のコンクリートリサイクレートが、強制循環ミキサー中で２０〜４０秒間、混合され、
十分な混合後に、４５０〜５８５ｋｇの天然骨材が、一定の混合の下にそれに添加され、そして、
こうして調製された混合物が、２０〜４０秒間、混合され、
十分な混合後に、３５〜４５ｋｇのマイクロシリカが、１０〜１５秒の間に、一定の混合の下に、それに添加され、
こうして調製された混合物が、４０〜８０秒間、混合され、そして、
十分な混合後に、１０〜２０秒の間に、一定の混合の下に、１７０〜２５５ｋｇのセメントが、それに添加されるか、又は、１７０〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒間１５５〜２２０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の少なくとも７０重量％が、コンクリートリサイクレートによって形成されている、
ことを特徴とする、請求項３３に記載の生コンクリートの調製方法。
【請求項３５】
８２０ｋｇ〜１５２５ｋｇのコンクリートリサイクレートであって、当該リサイクレートが０〜８ｍｍの部分を有するものが、強制循環ミキサー中で２０〜４０秒間、混合され、
十分な混合後に、８ｍｍまでのより上の部分を有する３５０〜６００ｋｇの天然骨材が、一定の混合の下にそれに添加され、そして、
こうして調製された混合物が、２０〜４０秒間、混合される、
ことを特徴とする、請求項２４に記載の生コンクリートの調製方法。
【請求項３６】
１０２５〜１３２０ｋｇのコンクリートリサイクレートが、強制循環ミキサー中で２０〜４０秒間、混合され、
十分な混合後に、４５０〜５８５ｋｇの天然骨材が、一定の混合の下にそれに添加され、そして、
こうして調製された混合物が、２０〜４０秒間、混合され、
十分な混合後に、３５〜４５ｋｇのマイクロシリカが、１０〜１５秒の間に、一定の混合の下に、それに添加され、
こうして調製された混合物が、４０〜８０秒間、混合され、そして、
十分な混合後に、１０〜２０秒の間に、一定の混合の下に、１７０〜２５５ｋｇのセメントが、それに添加されるか、又は、１７０〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒の間に１５５〜２２０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の少なくとも７０重量％が、コンクリートリサイクレートによって形成されている、
ことを特徴とする、請求項３５に記載の生コンクリートの調製方法。
【請求項３７】
請求項２４に記載の生コンクリートの調製方法であって、
不活性な建設及び解体廃棄物からのリサイクレートの２つのタイプの混合物の十分な混合後に、天然骨材が、コンクリート中の骨材合計の３０重量％までの量で、それに添加され、そして、
こうして調製された混合物が、更に２０〜４０秒間、混合される、
ことを特徴とする、前記の調製方法。
【請求項３８】
請求項１７に記載の生コンクリートの調製方法であって、
不活性な建設及び解体廃棄物からのリサイクレートの十分な混合後に、コンクリートの耐熱及び／又は音響抵抗及び／又は耐火特性を改善する少なくとも１つの構成材が、コンクリート中の骨材合計の３０重量までの量で、一定の混合の下にそれに添加され、そして、
こうして調製された混合物が、２０〜４０秒間、混合される、
ことを特徴とする、前記の調製方法。
【請求項３９】
請求項２４に記載の生コンクリートの調製方法であって、
不活性な建設及び解体廃棄物からのリサイクレートの２つのタイプの混合物の十分な混合後に、コンクリートの耐熱及び／又は音響抵抗及び／又は耐火特性を改善する少なくとも１つの構成材が、コンクリート中の骨材合計の３０重量％までの量で、それに添加され、そして、
こうして調製された混合物が、２０〜４０秒間、混合される、
ことを特徴とする、前記の調製方法。
【請求項４０】
請求項２４に記載の生コンクリートの調製方法であって、
不活性な建設及び解体廃棄物から製造されるリサイクレートの２つのタイプの混合物の十分な混合後に、天然骨材が、コンクリート中の骨材合計の３０重量％までの量で、それらに添加され、そして、
こうして調製された混合物が、更に２０〜４０秒間、混合され、
十分な混合後に、コンクリートの耐熱及び／又は音響抵抗及び／又は耐火特性を改善する少なくとも１つの構成材が、コンクリート中の骨材合計の３０重量％までの量で、それに添加され、そして、
こうして調製された混合物が、２０〜４０秒間、混合される、
ことを特徴とする、前記の調製方法。
【請求項４１】
請求項１７〜４０のいずれかに記載の生コンクリートの調製方法であって、
不活性な建設及び解体廃棄物から製造されるリサイクレートによって形成されている全体の一団の骨材の第１部分が、強制循環ミキサー中で２０〜４０秒間、混合され、
その後、マイクロシリカの全体の一団の第１部分が、１０〜１５秒の間に、それに添加され、
こうして調製された混合物が、２０〜６０秒間、混合され、
その後、天然骨材の又は不活性な建設及び解体廃棄物から製造されるリサイクレートで構成されている全体の一団の骨材の第２部分が、一定の混合の下に、それに添加され、そして、
こうして調製された混合物が、２０〜４０秒間、混合され、そして、
その後、一団のマイクロシリカの第２部分が、１０〜１５秒の間に、それに添加され、
それによって、１ｍ３の生コンクリート中の骨材の合計量が、１０００〜２０００ｋｇであり、そして、この骨材の４０〜１００％が、不活性な建設及び解体廃棄物からのリサイクレートによって形成されていて、１ｍ３の生コンクリート中の全体の一団のマイクロシリカが２８〜５２ｋｇであり、そして、
こうして調製された混合物が、４０〜８０秒間、混合され、そして、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒間１３５〜２５０ｋｇの混合水が振りかけられるか、又は、この量の混合水が、４０〜６０秒の間に、それの上に噴霧され、そして、
更に８０〜１６０秒の混合後、生コンクリートが調製される、
ことを特徴とする、前記の調製方法。
【請求項４２】
全体の一団の骨材の第１部分及び第２部分が、同じ組成物及び／又は部分を有する不活性な建設及び解体廃棄物から製造されるリサイクレートによって形成されていることを特徴とする、請求項４１に記載の生コンクリートの調製方法。
【請求項４３】
全体の一団の骨材の第１部分及び第２部分が、異なる組成物及び／又は部分を有する不活性な建設及び解体廃棄物からのリサイクレートによって形成されていることを特徴とする、請求項４１に記載の生コンクリートの調製方法。
【請求項４４】
請求項１７〜４０のいずれかに記載の生コンクリートの調製方法であって、
不活性な建設及び解体廃棄物からのリサイクレートによって形成されている全体の一団の骨材の第１部分が、強制循環ミキサー中で２０〜４０秒間、混合され、
その後、マイクロシリカの全体の一団の第１部分が、１０〜１５秒の間に、それに添加され、そして、
こうして調製された混合物が、２０〜６０秒間、混合され、そして、
その後、天然骨材によって又は不活性な建設及び解体廃棄物からのリサイクレートによって形成されている全体の一団の骨材の第２部分が、一定の混合の下に、それに添加され、そして、
こうして調製された混合物が、２０〜４０秒間、混合され、そして、
その後、一団のマイクロシリカの第２部分が、１０〜１５秒の間に、それに添加され、そして、
こうして調製された混合物が、２０〜６０秒間、混合され、そして、
その後、天然骨材によって又は不活性な建設及び解体廃棄物からのリサイクレートによって形成されている全体の一団の骨材の第３部分が、一定の混合の下に、それに添加され、そして、
こうして調製された混合物が、２０〜４０秒間、混合され、そして、
その後、一団のマイクロシリカの第２部分が、１０〜１５秒の間に、それに添加され、そして、
それによって、１ｍ３の生コンクリート中の骨材の合計量が、１０００〜２０００ｋｇであり、そして、この骨材の４０〜１００％が、不活性な建設及び解体廃棄物から製造されるリサイクレートによって形成されていて、１ｍ３の生コンクリート中の全体の一団のマイクロシリカが２８〜５２ｋｇであり、そして、
こうして調製された混合物が、４０〜８０秒間、混合され、そして、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒間１３５〜２５０ｋｇの混合水が振りかけられるか、又は、この量の混合水が、４０〜６０秒の間に、それの上に噴霧され、そして、
更に８０〜１６０秒の混合後、生コンクリートが調製される、
ことを特徴とする、前記の調製方法。
【請求項４５】
全体の一団の骨材の少なくとも２つの部分が、同じ組成物及び／又は部分を有する建設及び解体廃棄物から製造されるリサイクレートによって形成されていることを特徴とする、請求項４４に記載の生コンクリートの調製方法。
【請求項４６】
全体の一団の骨材の少なくとも２つの部分が、異なる組成物及び／又は部分を有する不活性な建設及び解体廃棄物から製造されるリサイクレートによって形成されていることを特徴とする、請求項４４に記載の生コンクリートの調製方法。
【請求項４７】
混合水が、一団のセメント又は一団のセメント及びセメントの置換物の５重量％までの量で、コンクリート用の少なくとも１つの混和材又は混和材の混合物を含有することを特徴とする、請求項１７〜４６のいずれかに記載の生コンクリートの調製方法。
【請求項４８】
こうして調製された混合物には混合水が振りかけられるか又は混合水がそれの上に噴霧された後、
コンクリート用の少なくとも１つの混和材又はより多くの混和材の混合物が、一団のセメント又は一団のセメント及びセメントの置換物の５重量％までの量で、この混合物に添加される、
ことを特徴とする、請求項１７〜４７のいずれかに記載の生コンクリートの調製方法。
【請求項４９】
天然骨材が、０〜４ｍｍの部分を有する抽出及び／又は粉砕天然骨材によって形成されていることを特徴とする、請求項１７〜４８のいずれかに記載の生コンクリートの調製方法。 
【手続補正２】
【補正対象書類名】明細書
【補正対象項目名】０１１３
【補正方法】変更
【補正の内容】
【０１１３】
更に、全ての変形でのコンクリートは、それらが調製されたものと同じ方法を使用して、１００％リサイクル可能である。
本発明に関連して、以下の内容を更に開示する。
［１］
１ｍ３中に、１３５〜２５０ｋｇの水と、１３５〜４００ｋｇのセメント又はセメント：セメントの置換物の比率が３０：７０〜７０：３０の１３５〜６００ｋｇのセメントとセメントの置換物との混合物と、２８〜５２ｋｇのマイクロシリカと、１０００〜２０００ｋｇの骨材とを含有することを特徴とする、生コンクリートであって、
それによって、骨材の４０〜１００％が、不活性な建設及び解体廃棄物から製造されるリサイクレートによって形成されており、骨材の０〜３０％が、天然骨材によって形成されており、そして、骨材の０〜３０％が、コンクリートの耐熱及び／又は音響抵抗及び／又は耐火特性を改善する少なくとも１つの構成材によって形成されている、前記の生コンクリート。
［２］
骨材の７０〜１００％が、不活性な建設及び解体廃棄物から製造されるリサイクレートによって形成されており、そして、骨材の０〜３０％が、天然骨材によって形成されていることを特徴とする、［１］に記載の生コンクリート。
［３］
骨材の１００％が、不活性な建設及び解体廃棄物から製造されるリサイクレートによって形成されていることを特徴とする、［１］又は［２］に記載の生コンクリート。
［４］
不活性な建設及び解体廃棄物から製造されるリサイクレートが、少なくとも大部分の粉砕レンガから成る又は完全に成る２つの部分のレンガリサイクレートによって形成されているか、又は、セラミック建物及び付属物からの少なくとも大部分の粉砕セラミックから成る又は完全に成るセラミックリサイクレートによって形成されているか、又は、０〜８及び８〜１６ｍｍの部分を有する、混合された建設及び解体廃棄物からの破片によって形成されている、不活性な建設及び解体廃棄物から製造される混合リサイクレートよって形成されており、それによって、これらの部分の相互比が３０：７０〜５０：５０であり、及び／又は、
不活性な建設及び解体廃棄物から製造されるリサイクレートが、２つの部分のコンクリートリサイクレートによって形成されていて、それは、０〜８及び８〜１６ｍｍの部分を有する、少なくとも大部分の粉砕コンクリート又は他の粉砕セメント含有材料から成る又は完全に成り、それによって、これらの部分の相互比が３０：７０〜５０：５０であるか、又は、それは、１〜８ｍｍ及び８〜１６ｍｍの部分を有する２つの部分のコンクリートリサイクレートによって形成されていて、それによって、これらの部分の相互比が３０：７０〜５０：５０である、
ことを特徴とする、［１］〜［３］のいずれかに記載の生コンクリート。
［５］
前記リサイクレートが、少なくとも大部分の粉砕レンガから成る又は完全に成るレンガリサイクレートによって形成されているか、又は、セラミック建物又は付属物からの少なくとも大部分の粉砕セラミックから成る又は完全に成るセラミックリサイクレートによって形成されているか、又は、０〜８ｍｍの部分を有する、混合された建設及び解体廃棄物からの破片によって形成されている、不活性な建設及び解体廃棄物から製造される混合リサイクレートによって形成されており、及び／又は、０〜８又は１〜８ｍｍの部分を有する、少なくとも大部分の粉砕コンクリート又は他の粉砕セメント含有材料から成る又は完全に成るコンクリートリサイクレートによって形成されている、
ことを特徴とする、［１］〜［３］のいずれかに記載の生コンクリート。
［６］
不活性な建設及び解体廃棄物から製造される１０００〜１７４０ｋｇのレンガ又はセラミック又は混合リサイクレートを含有することを特徴とする、［４］又は［５］に記載の生コンクリート。
［７］
１８０〜２３０ｋｇの水と、１７０〜２１０ｋｇのセメント又はセメント：セメントの置換物の比率が３０：７０〜７０：３０の１７０〜６００ｋｇのセメントとセメントの置換物との混合物と、３５〜４５ｋｇのマイクロシリカと、不活性な建設及び解体廃棄物から製造される１３５５〜１６５５ｋｇのレンガ又はセラミック又は混合リサイクレートとを含有することを特徴とする、［６］に記載の生コンクリート。
［８］
不活性な建設及び解体廃棄物から製造される６９５〜１３９５ｋｇのレンガ又はセラミック又は混合リサイクレートと、２６０〜５７０ｋｇの天然骨材とを含有することを特徴とする、［４］又は［５］に記載の生コンクリート。
［９］
１７０〜２３０ｋｇの水と、１７０〜２５５ｋｇのセメント又はセメント：セメントの置換物の比率が３０：７０〜７０：３０の１７０〜６００ｋｇのセメントとセメントの置換物との混合物と、３５〜４５ｋｇのマイクロシリカと、不活性な建設及び解体廃棄物から製造される９４５〜１２５０ｋｇのレンガ又はセラミック又は混合リサイクレートと、３５０〜５１５ｋｇの天然骨材とを含有することを特徴とする、［８］に記載の生コンクリート。
［１０］
不活性な建設及び解体廃棄物から製造される５２５〜１０９０ｋｇのレンガ又はセラミック又は混合リサイクレートと、４５０〜１０６５ｋｇのコンクリートリサイクレートとを含有することを特徴とする、［４］又は［５］に記載の生コンクリート。
［１１］
１６５〜２５０ｋｇの水と、１７０〜２５５ｋｇのセメント又はセメント：セメントの置換物の比率が３０：７０〜７０：３０の１７０〜６００ｋｇのセメントとセメントの置換物との混合物と、３５〜４５ｋｇのマイクロシリカと、不活性な建設及び解体廃棄物から製造される６８５〜１０７５ｋｇのレンガ又はセラミック又は混合リサイクレートと、４５０〜８４５ｋｇのコンクリートリサイクレートとを含有することを特徴とする、［１０］に記載の生コンクリート。
［１２］
８２０〜１５２５ｋｇのコンクリートリサイクレートと、３５０〜６００ｋｇの天然骨材とを含有することを特徴とする、［４］又は［５］に記載の生コンクリート。
［１３］
１５５〜２２０ｋｇの水と、１７０〜２５５ｋｇのセメント又はセメント：セメントの置換物の比率が３０：７０〜７０：３０の１３５〜６００ｋｇのセメントとセメントの置換物との混合物と、３５〜４５ｋｇのマイクロシリカと、１０２５〜１３２０ｋｇのコンクリートリサイクレートと、４５０〜５８５ｋｇの天然骨材とを含有することを特徴とする、［１２］に記載の生コンクリート。
［１４］
一団のセメント又はセメントとセメントの置換物との混合物の５重量％までの合計量で、コンクリート用の少なくとも１つの混和材又は２つ以上の混和材の混合物を更に含有することを特徴とする、［１］〜［１３］のいずれかに記載の生コンクリート。
［１５］
改善構成材が、軽量人工骨材、シンダー、スコリア、ポリスチレン、有機フィラーから成る群から選択される少なくとも１つの構成材であることを特徴とする、［１］に記載の生コンクリート。
［１６］
１３５〜４００ｋｇのセメント又はセメント：セメントの置換物の比率が３０：７０〜７０：３０の１３５〜６００ｋｇのセメントとセメントの置換物との混合物と、２８〜５２ｋｇのマイクロシリカと、１０００〜２０００ｋｇの骨材とを含有し、それによって、骨材の４０〜１００％が、不活性な建設及び解体廃棄物から製造されるリサイクレートによって形成されており、骨材の０〜３０％が、天然骨材によって形成されており、そして、骨材の０〜３０％が、コンクリートの耐熱及び／又は音響抵抗及び／又は耐火特性を改善する少なくとも１つの構成材によって形成されていることを特徴とする、［１］〜［３］のいずれかに記載の生コンクリート１ｍ３の調製用乾燥混合物。
［１７］
骨材の７０〜１００％が、不活性な建設及び解体廃棄物から製造されるリサイクレートによって形成されており、そして、骨材の０〜３０％が、天然骨材によって形成されていることを特徴とする、［１６］に記載の乾燥混合物。
［１８］
骨材の１００％が、不活性な建設及び解体廃棄物から製造されるリサイクレートによって形成されていることを特徴とする、［１６］又は［１７］に記載の乾燥混合物。
［１９］
不活性な建設及び解体廃棄物から製造されるリサイクレートが、少なくとも大部分の粉砕レンガから成る又は完全に成る２つの部分のレンガリサイクレートによって形成されているか、又は、セラミック建物又は付属物からの少なくとも大部分の粉砕セラミックから成る又は完全に成るセラミックリサイクレートによって形成されているか、又は、混合された建設及び解体廃棄物からの破片によって形成されている混合された不活性な建設及び解体廃棄物から製造されるリサイクレートによって形成されていて、当該リサイクレートは０〜８及び８〜１６ｍｍの部分を有し、それによって、これらの部分の相互比が３０：７０〜５０：５０であり、及び／又は、
少なくとも大部分の粉砕コンクリート又は他の粉砕セメント含有材料から成る又は完全に成る２つの部分のコンクリートリサイクレートによって形成されていて、当該リサイクレートが０〜８及び８〜１６ｍｍの部分を有し、それによって、これらの部分の相互比が３０：７０〜５０：５０であり、又は、それは、１〜８ｍｍ及び８〜１６ｍｍの部分を有する２つの部分のコンクリートリサイクレートによって形成されていて、それによって、これらの部分の相互比が３０：７０〜５０：５０である、
ことを特徴とする、［１６］〜［１８］のいずれかに記載の乾燥混合物。
［２０］
当該リサイクレートが、少なくとも大部分の粉砕レンガから成る又は完全に成るレンガリサイクレートによって形成されているか、又は、セラミック建物又は付属物からの少なくとも大部分の粉砕セラミックから成る又は完全に成るセラミックリサイクレートによって形成されているか、又は、混合された建設及び解体廃棄物からの破片によって形成されている不活性な建設及び解体廃棄物から製造される混合リサイクレートによって形成されていて、当該リサイクレートは０〜８ｍｍの部分を有し、及び／又は、
０〜８又は１〜８ｍｍの部分を有する、少なくとも大部分の粉砕コンクリート又は他の粉砕セメント含有材料から成る又は完全に成る、コンクリートリサイクレートによって形成されている、
ことを特徴とする、［１６］に記載の乾燥混合物。
［２１］
不活性な建設及び解体廃棄物から製造される１０００〜１７４０ｋｇのレンガ又はセラミック又は混合リサイクレートを含有することを特徴とする、［１９］又は［２０］に記載の乾燥混合物。
［２２］
１７０〜２１０ｋｇのセメント又はセメント：セメントの置換物の比率が３０：７０〜７０：３０の、１７０〜６００ｋｇのセメントとセメントの置換物との混合物と、３５〜４５ｋｇのマイクロシリカと、不活性な建設及び解体廃棄物から製造される１３５５〜１６５５ｋｇのレンガ又はセラミック又は混合リサイクレートとを含有することを特徴とする、［２１］に記載の乾燥混合物。
［２３］
不活性な建設及び解体廃棄物から製造される６９５〜１３９５ｋｇのレンガ又はセラミック又は混合リサイクレートと、２６０〜５７０ｋｇの天然骨材とを含有することを特徴とする、［１９］又は［２０］に記載の乾燥混合物。
［２４］
１７０〜２５５ｋｇのセメント又はセメント：セメントの置換物の比率が３０：７０〜７０：３０の１７０〜６００ｋｇのセメントとセメントの置換物との混合物と、３５〜４５ｋｇのマイクロシリカと、不活性な建設及び解体廃棄物から製造される９４５〜１２５０ｋｇのレンガ又はセラミック又は混合リサイクレートと、３５０〜５１５ｋｇの天然骨材とを含有することを特徴とする、［２３］に記載の乾燥混合物。
［２５］
不活性な建設及び解体廃棄物から製造される５２５〜１０９０ｋｇのレンガ又はセラミック又は混合リサイクレートと、４５０〜１０６５ｋｇのコンクリートリサイクレートとを含有することを特徴とする、［１９］又は［２０］に記載の乾燥混合物。
［２６］
１７０〜２５５ｋｇのセメント又はセメント：セメントの置換物の比率が３０：７０〜７０：３０の１７０〜６００ｋｇのセメントとセメントの置換物との混合物と、３５〜４５ｋｇのマイクロシリカと、不活性な建設及び解体廃棄物から製造される６８５〜１０７５ｋｇのレンガ又はセラミック又は混合リサイクレートと、４５０〜８４５ｋｇのコンクリートリサイクレートとを含有することを特徴とする、［２５］に記載の乾燥混合物。
［２７］
８２０〜１５２５ｋｇのコンクリートリサイクレートと、３５０〜６００ｋｇの天然骨材とを含有することを特徴とする、［１９］又は［２０］に記載の乾燥混合物。
［２８］
［１］〜［１５］のいずれかに記載のコンクリートから少なくとも部分的に成ることを特徴とする、コンクリート建築要素又はプレハブ要素。
［２９］
［１］〜［３］のいずれかに記載の生コンクリート１ｍ３の調製方法であって、
不活性な建設及び解体廃棄物から製造される１０００〜２０００ｋｇのリサイクレートが、強制循環ミキサー中で２０〜４０秒間、混合され、
十分な混合後に、２８〜５２ｋｇのマイクロシリカが、一定の混合の下に１０〜１５秒の間に、それに添加され、
こうして調製された混合物が、４０〜８０秒間、混合され、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、
それによって、こうして調製された混合物が、更に４０〜８０秒間、混合され、するとすぐに、混合物には、一定の混合の下に、４０〜６０秒間１３５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の１００％が、不活性な建設及び解体廃棄物から製造されるリサイクレートによって形成されている、
ことを特徴とする、前記の調製方法。
［３０］
少なくとも大部分の粉砕レンガから成る又は完全に成る１０００〜１７４０ｋｇの２つの部分のレンガリサイクレートか、又は、セラミック建物又は付属物からの少なくとも大部分の粉砕セラミックから成る又は完全に成るこの量のセラミックリサイクレートか、又は、混合された建設及び解体廃棄物からの破片によって形成されている不活性な建設及び解体廃棄物から製造されるこの量の混合リサイクレートであって、当該リサイクレートが０〜８ｍｍ及び８〜１６ｍｍの部分を有し、それによってこれらの部分の相互比が３０：７０〜５０：５０であるものが、強制循環ミキサー中で２０〜４０秒間、混合され、
十分な混合後に、２８〜５２ｋｇのマイクロシリカが、それに添加され、
こうして調製された混合物が、４０〜８０秒間、混合され、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、
それによって、こうして調製された混合物が、更に４０〜８０秒間、混合され、
するとすぐに、混合物には、一定の混合の下に、４０〜６０秒の間に１３５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の１００％が、不活性な建設及び解体廃棄物から製造されるレンガ、セラミック又は混合リサイクレートによって形成されている、
ことを特徴とする、［２９］に記載の生コンクリートの調製方法。
［３１］
不活性な建設及び解体廃棄物から製造される１３５５〜１６６０ｋｇの２つの部分のレンガ又はセラミック又は混合リサイクレートが、強制循環ミキサー中で２０〜４０秒間、混合され、当該リサイクレートは０〜８ｍｍ及び８〜１６ｍｍの部分を有し、それによってこれらの部分の相互比が３０：７０〜５０：５０であり、
十分な混合後に、３５〜４５ｋｇのマイクロシリカが、一定の混合の下に１０〜１５秒の間に、それに添加され、
こうして調製された混合物が、４０〜８０秒間、混合され、
十分な混合後に、１０〜２０秒の間に、一定の混合の下に、１７０〜２１０ｋｇのセメントが、それに添加されるか、又は、１７０〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、
それによって、こうして調製された混合物が、更に４０〜８０秒間、混合され、
するとすぐに、それには、一定の混合の下に、４０〜６０秒の間に１８０〜２３０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の１００％が、不活性な建設及び解体廃棄物から製造されるレンガ、セラミック又は混合リサイクレートによって形成されている、
ことを特徴とする、［３０］に記載の生コンクリートの調製方法。
［３２］
少なくとも大部分の粉砕レンガから成る又は完全に成る１０００〜１７４０ｋｇのレンガリサイクレートか、又は、セラミック建物又は付属物からの少なくとも大部分の粉砕セラミックから成る又は完全に成るこの量のセラミックリサイクレートか、又は、混合された建設及び解体廃棄物からの破片によって形成されている不活性な建設及び解体廃棄物から製造されるこの量の混合リサイクレートであって、当該リサイクレートが０〜８ｍｍの部分を有するものが、強制循環ミキサー中で２０〜４０秒間、混合され、
十分な混合後に、２８〜５２ｋｇのマイクロシリカが、１０〜１５秒の間に、一定の混合の下に、それに添加され、
こうして調製された混合物が、４０〜８０秒間、混合され、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、
それによって、こうして調製された混合物が、更に４０〜８０秒間、混合され、
するとすぐに、混合物には、一定の混合の下に、４０〜６０秒の間に１３５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の１００％が、不活性な建設及び解体廃棄物から製造されるレンガ、セラミック又は混合リサイクレートによって形成されている、
ことを特徴とする、［２９］に記載の生コンクリートの調製方法。
［３３］
０〜８ｍｍの部分を有する、不活性な建設及び解体廃棄物から製造される、１３５５〜１６５５ｋｇのレンガ又はセラミック又は混合リサイクレートが、強制循環ミキサー中で２０〜４０秒間、混合され、
十分な混合後に、３５〜４５ｋｇのマイクロシリカが、１０〜１５秒の間に、一定の混合の下に、それに添加され、
こうして調製された混合物が、４０〜８０秒間、混合され、
十分な混合後に、１０〜２０秒の間に、一定の混合の下に、１７０〜２１０ｋｇのセメントが、それに添加されるか、又は、１７０〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、
こうして調製された混合物が、更に４０〜８０秒間、混合され、
するとすぐに、混合物には、一定の混合の下に、４０〜６０秒間１８０〜２２５ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の１００％が、不活性な建設及び解体廃棄物から製造されるレンガ、セラミック又は混合リサイクレートによって形成されている、
ことを特徴とする、［３２］に記載の生コンクリートの調製方法。
［３４］
少なくとも大部分の粉砕コンクリート又は他の粉砕セメント含有材料から成る又は完全に成る１０００〜１８００ｋｇの２つの部分のコンクリートリサイクレートであって、当該リサイクレートが１〜８ｍｍ及び８〜１６ｍｍの部分を有し、それによってこれらの部分の相互比が３０：７０〜５０：５０であるものが、強制循環ミキサー中で２０〜４０秒間、混合され、
十分な混合後に、２８〜５２ｋｇのマイクロシリカが、１０〜１５秒の間に、一定の混合の下に、それに添加され、
こうして調製された混合物が、４０〜８０秒間、混合され、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、
こうして調製された混合物が、更に４０〜８０秒間、混合され、
するとすぐに、混合物には、一定の混合の下に、４０〜６０秒の間に１３５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の１００％が、コンクリートリサイクレートによって形成されている、
ことを特徴とする、［２９］に記載の生コンクリートの調製方法。
［３５］
少なくとも大部分の粉砕コンクリート又は他の粉砕セメント含有材料から成る又は完全に成る１０００〜１８００ｋｇのコンクリートリサイクレートであって、当該リサイクレートが１〜８ｍｍの部分を有するものが、強制循環ミキサー中で２０〜４０秒間、混合され、
十分な混合後に、２８〜５２ｋｇのマイクロシリカが、１０〜１５秒の間に、一定の混合の下に、それに添加され、
こうして調製された混合物が、４０〜８０秒間、混合され、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、
こうして調製された混合物が、更に４０〜８０秒間、混合され、
するとすぐに、混合物には、一定の混合の下に、４０〜６０秒の間に１３５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の１００％が、コンクリートリサイクレートによって形成されている、
ことを特徴とする、［２９］に記載の生コンクリートの調製方法。
［３６］
［１］〜［３］のいずれかに記載の生コンクリート１ｍ３の調製方法であって、
第１の組成物の不活性な建設及び解体廃棄物からのリサイクレートが、強制循環ミキサー中で２０〜４０秒間、混合され、
十分な混合後に、天然骨材又は第２の組成物の不活性な建設及び解体廃棄物からのリサイクレートが、一定の混合の下に、それに添加され、そして、
こうして調製された混合物が、２０〜４０秒間、混合され、
その後、２８〜５２ｋｇのマイクロシリカが、１０〜１５秒の間に、それに添加され、
こうして調製された混合物が、４０〜８０秒間、混合され、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、するとすぐに、混合物には、一定の混合の下に、４０〜６０秒の間に１３５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の１００％が、不活性な建設及び解体廃棄物から製造されるリサイクレートによって形成されている、
ことを特徴とする、前記の調製方法。
［３７］
少なくとも大部分の粉砕レンガから成る又は完全に成る６９５ｋｇ〜１３９５ｋｇの２つの部分のレンガリサイクレートか、又は、セラミック建物又は付属物からの少なくとも大部分の粉砕セラミックから成る又は完全に成るこの量のセラミックリサイクレートか、又は、混合された建設及び解体廃棄物からの破片によって形成されている不活性な建設及び解体廃棄物からのこの量の混合リサイクレートであって、当該リサイクレートが０〜８ｍｍ及び８〜１６ｍｍの部分を有し、それによってこれらの部分の相互比が３０：７０〜５０：５０であるものが、強制循環ミキサー中で２０〜４０秒間、混合され、
十分な混合後に、１６ｍｍまでのより上の部分を有する２６０〜５７０ｋｇの天然骨材が、一定の混合の下にそれに添加され、そして、
こうして調製された混合物が、２０〜４０秒間、混合され、
十分な混合後に、２８〜５２ｋｇのマイクロシリカが、１０〜１５秒の間に、一定の混合の下に、それに添加され、
こうして調製された混合物が、更に４０〜８０秒間、混合され、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に０〜８０秒間、混合され、
するとすぐに、混合物には、一定の混合の下に、４０〜６０秒の間に１３５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の少なくとも７０重量％が、不活性な建設及び解体廃棄物から製造されるレンガ、セラミック又は混合リサイクレートによって形成されている、
ことを特徴とする、［３６］に記載の生コンクリートの調製方法。
［３８］
不活性な建設及び解体廃棄物からの９４５ｋｇ〜１２５０ｋｇの２つの部分のレンガ又はセラミック又は混合リサイクレートであって、当該リサイクレートが０〜８ｍｍ及び８〜１６ｍｍの部分を有し、それによってこれらの部分の相互比が３０：７０〜５０：５０であるものが、強制循環ミキサー中で２０〜４０秒間、混合され、
十分な混合後に、１６ｍｍまでのより上の部分を有する３５０〜５１５ｋｇの天然骨材が、一定の混合の下にそれに添加され、そして、
こうして調製された骨材混合物が、２０〜４０秒間、混合され、
十分な混合後に、３５〜４５ｋｇのマイクロシリカが、１０〜１５秒の間に、一定の混合の下に、それに添加され、
こうして調製された混合物が、４０〜８０秒間、混合され、
十分な混合後に、１０〜２０秒の間に、一定の混合の下に、１７０〜２５５ｋｇのセメントが、それに添加されるか、又は、１７０〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒の間に１７０〜２３５ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の少なくとも７０重量％が、不活性な建設及び解体廃棄物から製造されるレンガ、セラミック又は混合リサイクレートによって形成されている、
ことを特徴とする、［３７］に記載の生コンクリートの調製方法。
［３９］
少なくとも大部分の粉砕レンガから成る又は完全に成る６９５ｋｇ〜１３９５ｋｇのレンガリサイクレートか、又は、セラミック建物又は付属物からの少なくとも大部分の粉砕セラミックから成る又は完全に成るこの量のセラミックリサイクレートか、又は、混合された建設及び解体廃棄物からの破片によって形成されている不活性な建設及び解体廃棄物からのこの量の混合リサイクレートであって、当該リサイクレートが０〜８ｍｍの部分を有するものが、強制循環ミキサー中で２０〜４０秒間、混合され、
十分な混合後に、８ｍｍまでのより上の部分を有する２６０〜５７０ｋｇの天然骨材が、一定の混合の下にそれに添加され、そして、
こうして調製された混合物が、２０〜４０秒間、混合され、
十分な混合後に、２８〜５２ｋｇのマイクロシリカが、５〜２０秒の間に、一定の混合の下に、それに添加され、
こうして調製された混合物が、４０〜８０秒間、混合され、
十分な混合後に、１５〜２０秒の間に、一定の混合の下に、１３５〜４００ｋｇのセメントが、それに添加されるか、又は、１３５〜６００ｋｇの合計量のセメント及びセメントの少なくとも１つの置換物が、１５〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒の間に１３５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の少なくとも７０重量％が、不活性な建設及び解体廃棄物から製造されるレンガ、セラミック又は混合リサイクレートによって形成されている、
ことを特徴とする、［３６］に記載の生コンクリートの調製方法。
［４０］
０〜８ｍｍの部分を有する９５０ｋｇ〜１２５０ｋｇのレンガリサイクレート又はセラミックリサイクレート又は混合レンガリサイクレートが、強制循環ミキサー中で２０〜４０秒間、混合され、
十分な混合後に、３５０〜５１５ｋｇの天然骨材が、一定の混合の下にそれに添加され、そして、
こうして調製された混合物が、２０〜４０秒間、混合され、
十分な混合後に、３５〜４５ｋｇのマイクロシリカが、１０〜１５秒の間に、一定の混合の下に、それに添加され、
こうして調製された混合物が、４０〜８０秒間、混合され、
十分な混合後に、１０〜２０秒の間に、一定の混合の下に、１７０〜２５５ｋｇのセメントが、それに添加されるか、又は、１７０〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒の間に１７０〜２３０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の少なくとも７０重量％が、不活性な建設及び解体廃棄物から製造されるレンガ、セラミック又は混合リサイクレートによって形成されている、
ことを特徴とする、［３９］に記載の生コンクリートの調製方法。
［４１］
少なくとも大部分の粉砕レンガから成る又は完全に成る５２５ｋｇ〜１０９０ｋｇの２つの部分のレンガリサイクレートか、又は、セラミック建物又は付属物からの少なくとも大部分の粉砕セラミックから成る又は完全に成るこの量のセラミックリサイクレートか、又は、混合された建設及び解体廃棄物からの破片によって形成されている不活性な建設及び解体廃棄物から製造されるこの量の混合リサイクレートであって、当該リサイクレートが０〜８ｍｍ及び８〜１６ｍｍの部分を有し、それによってこれらの部分の相互比が３０：７０〜５０：５０であるものが、強制循環ミキサー中で２０〜４０秒間、混合され、
十分な混合後に、少なくとも大部分の粉砕コンクリート又は他の粉砕セメント含有材料から成る又は完全に成る４５０〜１０６５ｋｇの２つの部分のコンクリートリサイクレートあって、当該リサイクートが０〜８ｍｍ及び８〜１６ｍｍの部分を有し、それによってこれらの部分の相互比が３０：７０〜５０：５０であるものが、一定の混合の下にそれに添加され，
こうして調製された混合物が、２０〜４０秒間、混合され、
十分な混合後に、２８〜５２ｋｇのマイクロシリカが、１０〜１５秒の間に、一定の混合の下に、それに添加され、
こうして調製された混合物が、４０〜８０秒間、混合され、そして、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、４０〜８０秒間、混合され、
するとすぐに、混合物には、一定の混合の下に、４０〜６０秒間１３５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の１００重量％が、コンクリートリサイクレートと組み合わせて不活性な建設及び解体廃棄物から製造されるレンガ、セラミック又は混合リサイクレートによって形成されている、
ことを特徴とする、［３６］に記載の生コンクリートの調製方法。
［４２］
不活性な建設及び解体廃棄物からの６８５ｋｇ〜１０７５ｋｇの２つの部分のレンガ又はセラミック又は混合リサイクレートであって、当該リサイクレートが０〜８ｍｍ及び８〜１６ｍｍの部分を有し、それによってこれらの部分の相互比が３０：７０〜５０：５０であるものが、強制循環ミキサー中で２０〜４０秒間、混合され、
十分な混合後に、４５０〜８４５ｋｇの２つの部分のコンクリートリサイクレートであって、当該リサイクートが０〜８ｍｍ及び８〜１６ｍｍの部分を有し、それによってこれらの部分の相互比が３０：７０〜５０：５０であるものが、一定の混合の下にそれに添加され，
こうして調製された混合物が、２０〜４０秒間、混合され、
十分な混合後に、３５〜４５ｋｇのマイクロシリカが、１０〜１５秒の間に、一定の混合の下に、それに添加され、
こうして調製された混合物が、更に４０〜８０秒間、混合され、そして、
十分な混合後に、１０〜２０秒の間に、一定の混合の下に、１７０〜２５５ｋｇのセメントが、それに添加されるか、又は、１７０〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒間１６５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の１００重量％が、コンクリートリサイクレートと組み合わせて不活性な建設及び解体廃棄物から製造されるレンガ、セラミック又は混合リサイクレートによって形成されている、
ことを特徴とする、［４１］に記載の生コンクリートの調製方法。
［４３］
少なくとも大部分の粉砕レンガから成る又は完全に成る５２５ｋｇ〜１０９０ｋｇのレンガリサイクレートか、又は、セラミック建物又は付属物からの少なくとも大部分の粉砕セラミックから成る又は完全に成るこの量のセラミックリサイクレートか、又は、混合された建設及び解体廃棄物からの破片によって形成されている不活性な建設及び解体廃棄物からのこの量の混合リサイクレートであって、当該リサイクレートが０〜８ｍｍの部分を有するものが、強制循環ミキサー中で２０〜４０秒間、混合され、
十分な混合後に、４５０〜１０６５ｋｇのコンクリートリサイクレートが、一定の混合の下にそれに添加され，コンクリートリサイクレートは、少なくとも大部分の粉砕コンクリート又は他の粉砕セメント含有材料から成る又は完全に成り、当該リサイクートが０〜８ｍｍの部分を有し、
こうして調製された混合物が、２０〜４０秒間、混合され、
十分な混合後に、２８〜５２ｋｇのマイクロシリカが、１０〜１５秒の間に、一定の混合の下に、それに添加され、
こうして調製された混合物が、４０〜８０秒間、混合され、そして、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、４０〜８０秒間、混合され、
するとすぐに、混合物には、一定の混合の下に、４０〜６０秒間１３５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の１００重量％が、コンクリートリサイクレートと組み合わせて不活性な建設及び解体廃棄物から製造されるレンガ、セラミック又は混合リサイクレートによって形成されている、
ことを特徴とする、［３６］に記載の生コンクリートの調製方法。
［４４］
不活性な建設及び解体廃棄物からの６８５ｋｇ〜１０７５ｋｇのレンガ又はセラミック又は混合リサイクレートであって、当該リサイクレートが０〜８ｍｍの部分を有するものが、強制循環ミキサー中で２０〜４０秒間、混合され、
十分な混合後に、０〜８ｍｍの部分を有する４５０〜８４５ｋｇのコンクリートリサイクレートが、一定の混合の下にそれに添加され，そして、
こうして調製された混合物が、２０〜４０秒間、混合され、
十分な混合後に、３５〜４５ｋｇのマイクロシリカが、１０〜１５秒の間に、一定の混合の下に、それに添加され、
こうして調製された混合物が、４０〜８０秒間、混合され、そして、
十分な混合後に、１０〜２０秒の間に、一定の混合の下に、１７０〜２５５ｋｇのセメントが、それに添加されるか、又は、１７０〜６００ｋｇの合計量のセメント及びセメントの少なくとも１つの置換物が、１０〜２０秒間、一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒の間に１６５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の１００重量％が、コンクリートリサイクレートと組み合わせて不活性な建設及び解体廃棄物から製造されるレンガ、セラミック又は混合リサイクレートによって形成されている、
ことを特徴とする、［４３］に記載の生コンクリートの調製方法。
［４５］
少なくとも大部分の粉砕コンクリート又は他の粉砕セメント含有材料から成る又は完全に成る８２０ｋｇ〜１５２５ｋｇの２つの部分のコンクリートリサイクレートであって、当該リサイクレートが０〜８ｍｍ及び８〜１６ｍｍの部分を有し、それによってこれらの部分の相互比が３０：７０〜５０：５０であるものが、強制循環ミキサー中で２０〜４０秒間、混合され、
十分な混合後に、１６ｍｍまでのより上の部分を有する３５０〜６００ｋｇの天然骨材が、一定の混合の下にそれに添加され、そして、
こうして調製された混合物が、２０〜４０秒間、混合され、
十分な混合後に、２８〜５２ｋｇのマイクロシリカが、１０〜１５秒の間に、一定の混合の下に、それに添加され、
こうして調製された混合物が、４０〜８０秒間、混合され、そして、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒間１３５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の少なくとも７０重量％が、コンクリートリサイクレートによって形成されている、
ことを特徴とする、［３６］に記載の生コンクリートの調製方法。
［４６］
１０２５〜１３２０ｋｇの２つの部分のコンクリートリサイクレートであって、当該リサイクレートが０〜８ｍｍ及び８〜１６ｍｍの部分を有し、それによってこれらの部分の相互比が３０：７０〜５０：５０であるものが、強制循環ミキサー中で２０〜４０秒間、混合され、
十分な混合後に、４５０〜５８５ｋｇの天然骨材が、一定の混合の下にそれに添加され、そして、
こうして調製された混合物が、２０〜４０秒間、混合され、
十分な混合後に、３５〜４５ｋｇのマイクロシリカが、１０〜１５秒の間に、一定の混合の下に、それに添加され、
こうして調製された混合物が、４０〜８０秒間、混合され、そして、
十分な混合後に、１０〜２０秒の間に、一定の混合の下に、１７０〜２５５ｋｇのセメントが、それに添加されるか、又は、１７０〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒間１５５〜２２０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の少なくとも７０重量％が、コンクリートリサイクレートによって形成されている、
ことを特徴とする、［４５］に記載の生コンクリートの調製方法。
［４７］
少なくとも大部分の粉砕コンクリート又は他の粉砕セメント含有材料から成る又は完全に成る８２０ｋｇ〜１５２５ｋｇのコンクリートリサイクレートであって、当該リサイクレートが０〜８ｍｍの部分を有するものが、強制循環ミキサー中で２０〜４０秒間、混合され、
十分な混合後に、８ｍｍまでのより上の部分を有する３５０〜６００ｋｇの天然骨材が、一定の混合の下にそれに添加され、そして、
こうして調製された混合物が、２０〜４０秒間、混合され、
十分な混合後に、２８〜５２ｋｇのマイクロシリカが、１０〜１５秒の間に、一定の混合の下に、それに添加され、
こうして調製された混合物が、４０〜８０秒間、混合され、そして、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒の間に１３５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の少なくとも７０重量％が、コンクリートリサイクレートによって形成されている、
ことを特徴とする、［３６］に記載の生コンクリートの調製方法。
［４８］
０〜８ｍｍの部分を有する１０２５〜１３２０ｋｇのコンクリートリサイクレートが、強制循環ミキサー中で２０〜４０秒間、混合され、
十分な混合後に、４５０〜５８５ｋｇの天然骨材が、一定の混合の下にそれに添加され、そして、
こうして調製された混合物が、２０〜４０秒間、混合され、
十分な混合後に、３５〜４５ｋｇのマイクロシリカが、１０〜１５秒の間に、一定の混合の下に、それに添加され、
こうして調製された混合物が、４０〜８０秒間、混合され、そして、
十分な混合後に、１０〜２０秒の間に、一定の混合の下に、１７０〜２５５ｋｇのセメントが、それに添加されるか、又は、１７０〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒の間に１５５〜２２０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の少なくとも７０重量％が、コンクリートリサイクレートによって形成されている、
ことを特徴とする、［４７］に記載の生コンクリートの調製方法。
［４９］
［１］〜［３］のいずれかに記載の生コンクリート１ｍ３の調製方法であって、
第１の組成物の不活性な建設及び解体廃棄物からのリサイクレートが、強制循環ミキサー中で２０〜４０秒間、混合され、
十分な混合後に、第２の組成物の不活性な建設及び解体廃棄物からのリサイクレートが、一定の混合の下に、それに添加され、そして、
こうして調製された混合物が、２０〜４０秒間、混合され、
その後、天然骨材が、それに添加され、そして、
こうして調製された混合物が、更に２０〜４０秒間、混合され、
２８〜５２ｋｇのマイクロシリカが、１０〜１５秒の間に、それに添加された後、
こうして調製された混合物が、４０〜８０秒間、混合され、そして、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒の間に１３５〜２５０ｋｇの混合水が振りかけられるか、又は、この量の混合水が、４０〜６０秒の間に、それの上に噴霧され、そして、
更に８０〜１６０秒の混合後、生コンクリートが調製され、そこでは、骨材の少なくとも７０重量％が、不活性な建設及び解体廃棄物から製造されるリサイクレートによって形成されている、
ことを特徴とする、前記の調製方法。
［５０］
［１］に記載の生コンクリート１ｍ３の調製方法であって、
不活性な建設及び解体廃棄物からの１０００〜２０００ｋｇのリサイクレートが、強制循環ミキサー中で２０〜４０秒間、混合され、
十分な混合後に、コンクリートの耐熱及び／又は音響抵抗及び／又は耐火特性を改善する少なくとも１つの構成材が、コンクリート中の骨材合計の３０重量までの量で、一定の混合の下にそれに添加され、そして、
こうして調製された混合物が、２０〜４０秒間、混合され、
その後、２８〜５２ｋｇのマイクロシリカが、１０〜１５秒の間に、それに添加され、そして、
こうして調製された混合物が、４０〜８０秒間、混合され、そして、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒間１３５〜２５０ｋｇの混合水が振りかけられるか、又は、この量の混合水が、４０〜６０秒の間に、それの上に噴霧され、そして、
更に８０〜１６０秒の混合後、生コンクリートが調製される、
ことを特徴とする、前記の調製方法。
［５１］
［１］に記載の生コンクリート１ｍ３の調製方法であって、
第１の組成物の不活性な建設及び解体廃棄物からのリサイクレートが、強制循環ミキサー中で２０〜４０秒間、混合され、
十分な混合後に、天然骨材又は第２の組成物の不活性な建設及び解体廃棄物から製造されるリサイクレートが、一定の混合の下に、それに添加され、そして、
こうして調製された混合物が、２０〜４０秒間、混合され、
十分な混合後に、コンクリートの耐熱及び／又は音響抵抗及び／又は耐火特性を改善する少なくとも１つの構成材が、一定の混合の下にそれに添加され、そして、
こうして調製された混合物が、２０〜４０秒間、混合され、
その後、２８〜５２ｋｇのマイクロシリカが、１０〜１５秒の間に、それに添加され、
こうして調製された混合物が、４０〜８０秒間、混合され、そして、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、それには、一定の混合の下に、４０〜６０秒間１３５〜２５０ｋｇの混合水が振りかけられるか、又は、この量の混合水が、４０〜６０秒の間に、それの上に噴霧され、そして、
更に８０〜１６０秒の混合後、生コンクリートが調製される、
ことを特徴とする、前記の調製方法。
［５２］
［１］に記載の生コンクリート１ｍ３の調製方法であって、
第１の組成物の不活性な建設及び解体廃棄物から製造されるリサイクレートが、強制循環ミキサー中で２０〜４０秒間、混合され、
十分な混合後に、第２の組成物の不活性な建設及び解体廃棄物から製造されるリサイクレートが、一定の混合の下に、それに添加され、そして、
こうして調製された混合物が、２０〜４０秒間、混合され、
その後、天然骨材が、それに添加され、そして、
こうして調製された混合物が、更に２０〜４０秒間、混合され、
十分な混合後に、コンクリートの耐熱及び／又は音響抵抗及び／又は耐火特性を改善する少なくとも１つの構成材が、一定の混合の下に添加され、そして、
こうして調製された混合物が、２０〜４０秒間、混合され、
その後、２８〜５２ｋｇのマイクロシリカが、１０〜１５秒の間に、それに添加され、
こうして調製された混合物が、４０〜８０秒間、混合され、そして、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒の間に１３５〜２５０ｋｇの混合水が振りかけられるか、又は、この量の混合水が、４０〜６０秒の間に、それの上に噴霧され、そして、
更に８０〜１６０秒の混合後、生コンクリートが調製される、
ことを特徴とする、前記の調製方法。
［５３］
［１］〜［３］のいずれかに記載の生コンクリート１ｍ３の調製方法であって、
不活性な建設及び解体廃棄物から製造されるリサイクレートによって形成されている全体の一団の骨材の第１部分が、強制循環ミキサー中で２０〜４０秒間、混合され、
その後、マイクロシリカの全体の一団の第１部分が、１０〜１５秒の間に、それに添加され、
こうして調製された混合物が、２０〜６０秒間、混合され、
その後、天然骨材の又は不活性な建設及び解体廃棄物から製造されるリサイクレートで構成されている全体の一団の骨材の第２部分が、一定の混合の下に、それに添加され、そして、
こうして調製された混合物が、２０〜４０秒間、混合され、そして、
その後、一団のマイクロシリカの第２部分が、１０〜１５秒の間に、それに添加され、
それによって、１ｍ３の生コンクリート中の骨材の合計量が、１０００〜２０００ｋｇであり、そして、この骨材の４０〜１００％が、不活性な建設及び解体廃棄物からのリサイクレートによって形成されていて、１ｍ３の生コンクリート中の全体の一団のマイクロシリカが２８〜５２ｋｇであり、そして、
こうして調製された混合物が、４０〜８０秒間、混合され、そして、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒間１３５〜２５０ｋｇの混合水が振りかけられるか、又は、この量の混合水が、４０〜６０秒の間に、それの上に噴霧され、そして、
更に８０〜１６０秒の混合後、生コンクリートが調製される、
ことを特徴とする、前記の調製方法。
［５４］
全体の一団の骨材の第１部分及び第２部分が、同じ組成物及び／又は部分を有する不活性な建設及び解体廃棄物から製造されるリサイクレートによって形成されていることを特徴とする、［５３］に記載の生コンクリートの調製方法。
［５５］
全体の一団の骨材の第１部分及び第２部分が、異なる組成物及び／又は部分を有する不活性な建設及び解体廃棄物からのリサイクレートによって形成されていることを特徴とする、［５３］に記載の生コンクリートの調製方法。
［５６］
［１］〜［３］のいずれかに記載の生コンクリート１ｍ３の調製方法であって、
不活性な建設及び解体廃棄物からのリサイクレートによって形成されている全体の一団の骨材の第１部分が、強制循環ミキサー中で２０〜４０秒間、混合され、
その後、マイクロシリカの全体の一団の第１部分が、１０〜１５秒の間に、それに添加され、そして、
こうして調製された混合物が、２０〜６０秒間、混合され、そして、
その後、天然骨材によって又は不活性な建設及び解体廃棄物からのリサイクレートによって形成されている全体の一団の骨材の第２部分が、一定の混合の下に、それに添加され、そして、
こうして調製された混合物が、２０〜４０秒間、混合され、そして、
その後、一団のマイクロシリカの第２部分が、１０〜１５秒の間に、それに添加され、そして、
こうして調製された混合物が、２０〜６０秒間、混合され、そして、
その後、天然骨材によって又は不活性な建設及び解体廃棄物からのリサイクレートによって形成されている全体の一団の骨材の第３部分が、一定の混合の下に、それに添加され、そして、
こうして調製された混合物が、２０〜４０秒間、混合され、そして、
その後、一団のマイクロシリカの第２部分が、１０〜１５秒の間に、それに添加され、そして、
それによって、１ｍ３の生コンクリート中の骨材の合計量が、１０００〜２０００ｋｇであり、そして、この骨材の４０〜１００％が、不活性な建設及び解体廃棄物から製造されるリサイクレートによって形成されていて、１ｍ３の生コンクリート中の全体の一団のマイクロシリカが２８〜５２ｋｇであり、そして、
こうして調製された混合物が、４０〜８０秒間、混合され、そして、
十分な混合後に、１０〜２０秒の間に、一定の混合の下に、１３５〜４００ｋｇのセメントが、それに添加されるか、又は、１３５〜６００ｋｇの合計量のセメント及びセメントの少なくとも１つの置換物が、１０〜２０秒の間に一定の混合の下に、同時に又はいかなる順番で連続的にそれに添加されて、セメント：セメントの置換物の比率は３０：７０〜７０：３０であり、そして、
こうして調製された混合物が、更に４０〜８０秒間、混合され、
するとすぐに、混合物には、一定の混合の下に、４０〜６０秒間１３５〜２５０ｋｇの混合水が振りかけられるか、又は、この量の混合水が、４０〜６０秒の間に、それの上に噴霧され、そして、
更に８０〜１６０秒の混合後、生コンクリートが調製される、
ことを特徴とする、前記の調製方法。
［５７］
全体の一団の骨材の少なくとも２つの部分が、同じ組成物及び／又は部分を有する建設及び解体廃棄物から製造されるリサイクレートによって形成されていることを特徴とする、［５６］に記載の生コンクリートの調製方法。
［５８］
全体の一団の骨材の少なくとも２つの部分が、異なる組成物及び／又は部分を有する不活性な建設及び解体廃棄物から製造されるリサイクレートによって形成されていることを特徴とする、［５６］に記載の生コンクリートの調製方法。
［５９］
混合水が、一団のセメント又は一団のセメント及びセメントの置換物の５重量％までの量で、コンクリート用の少なくとも１つの混和材又は混和材の混合物を含有することを特徴とする、［２８］〜［５８］のいずれかに記載の生コンクリートの調製方法。
［６０］
こうして調製された混合物には混合水が振りかけられるか又は混合水がそれの上に噴霧された後、
コンクリート用の少なくとも１つの混和材又はより多くの混和材の混合物が、一団のセメント又は一団のセメント及びセメントの置換物の５重量％までの量で、この混合物に添加される、
ことを特徴とする、［２９］〜［５９］のいずれかに記載の生コンクリートの調製方法。
［６１］
天然骨材が、０〜４ｍｍの部分を有する抽出及び／又は粉砕天然骨材によって形成されていることを特徴とする、［２９］〜［６０］のいずれかに記載の生コンクリートの調製方法。
【国際調査報告】
2020512268.tif 000010
2020512268.tif 000011
2020512268.tif 000012